(57)【要約】    【課題】  定着性及び非オフセット性のバランスに優れたトナーであり、かつ、いかなる環境下においても高品質の画像を長期間に渡って提供することを可能とし、ページ当たりのトナー消費量が少ないトナーを提供する。    【解決手段】  少なくとも結着樹脂、着色剤、及びワックスを含有するトナー粒子を含有するトナーであって、酸価が１〜５０ｍｇＫＯＨ／ｇであり、且つ水酸基価が１０〜６０ｍｇＫＯＨ／ｇであるポリエステルユニットを少なくとも含む結着樹脂と、酸価が１〜３０ｍｇＫＯＨ／ｇであり、水酸基価が２０〜１００ｍｇＫＯＨ／ｇであり、且つ融点が５０℃〜１００℃である炭化水素系ワックスを少なくとも含むワックスとを用いて、結着樹脂の酸価と炭化水素系ワックスの酸価との差が０〜３５ｍｇＫＯＨ／ｇであり、且つ炭化水素系ワックスの水酸基価と結着樹脂の水酸基価との差が２１〜９０ｍｇＫＯＨ／ｇであるトナーとする。【選択図】          なし【特許請求の範囲】
【請求項１】
少なくとも結着樹脂、着色剤、及びワックスを含有するトナー粒子を含有するトナーであって、
前記結着樹脂は、少なくともポリエステルユニットを含有し、且つ酸価（ＲＡｖ）が１〜５０ｍｇＫＯＨ／ｇであり、且つ水酸基価（ＲＯＨｖ）が１０〜６０ｍｇＫＯＨ／ｇであり、
前記ワックスは、酸価（ＷＡｖ）が１〜３０ｍｇＫＯＨ／ｇであり、水酸基価（ＷＯＨｖ）が２０〜１００ｍｇＫＯＨ／ｇであり、且つ融点が５０℃〜１００℃である炭化水素系ワックスを少なくとも含み、
前記結着樹脂と前記ワックスの酸価及び水酸基価が、以下の式（１）及び（２）を満足することを特徴とするトナー。
０  ≦  ｜ＲＡｖ-ＷＡｖ｜  ≦  ３５           ・・・（１）
２１  ≦  ＷＯＨｖ-ＲＯＨｖ  ≦  ９０         ・・・（２）
【請求項２】
前記炭化水素系ワックスの２５℃における針入度が５以上、１５以下であることを特徴とする請求項１に記載のトナー。
【請求項３】
示差走査熱量計（ＤＳＣ）により測定されるトナーのＤＳＣ曲線の吸熱ピークにおいて、吸熱ピークが呈する融解熱ΔＨ（Ｊ/ｇ）のうち、３５℃以上８５℃以下の融解熱ΔＨ
ａに対する、３５℃以上６０℃以下の融解熱ΔＨｂの割合が１％以上２０％以下であることを特徴とする請求項１又は２に記載のトナー。
【請求項４】
前記トナーは、フロー式粒子像測定装置で計測される円相当径３μｍ以上４００μｍ以下の前記トナーの平均円形度が０．９３５以上０．９７０未満であることを特徴とする請求項１乃至３のいずれか一項に記載のトナー。
【請求項５】
走査型プローブ顕微鏡で測定される前記トナー粒子の平均面粗さが５．０ｎｍ以上３５．０ｎｍ未満であることを特徴とする請求項１乃至４のいずれか一項に記載のトナー。
【請求項６】
前記炭化水素系ワックスは、エステル価（ＷＥｖ）が１〜５０ｍｇＫＯＨ／ｇであり、水酸基価（ＷＯＨｖ）とエステル価（ＷＥｖ）との関係が下記式（３）に示される関係であることを特徴とする請求項１乃至５のいずれか一項に記載のトナー。
ＷＯＨｖ＞ＷＥｖ  ・・・（３）
【請求項７】
前記炭化水素系ワックスは、脂肪族炭化水素系ワックスをアルコール転化して得られた炭化水素系ワックスであることを特徴とする請求項１乃至６のいずれか一項に記載のトナー。
【請求項８】
前記炭化水素系ワックスは、ゲルパーミエーションクロマトグラフィー（ＧＰＣ）により測定される炭化水素系ワックスの数平均分子量（Ｍｎ）が、ポリエチレン換算で１００〜３，０００であることを特徴とする請求項１乃至７のいずれか一項に記載のトナー。
【請求項９】
ＲＡｖとＷＡｖとの関係が下記式（４）に示される関係であることを特徴とする請求項１乃至８のいずれか一項に記載のトナー。
ＲＡｖ≧０．７×ＷＡｖ    ・・・（４）
【請求項１０】
ＲＯＨｖとＷＯＨｖとの関係が下記式（５）に示される関係であることを特徴とする請求項１乃至９のいずれか一項に記載のトナー。
ＲＯＨｖ≦ＷＯＨｖ    ・・・（５）
【発明の詳細な説明】
【技術分野】
【０００１】
本発明は、電子写真法、静電記録法、磁気記録法、トナージェット法等に用いられるトナーに関する。
【背景技術】
【０００２】
近年、複写機及びレーザービームプリンターの如き電子写真技術を用いた画像形成装置の機能が多様化し、得られるトナー画像の高精細化、高画質化が求められており、それらに適したトナーが用いられている。
【０００３】
前記トナーに関しては、例えば、結着樹脂と離型剤との酸価あるいは水酸基価の差の絶対値を規定し、又は特定の水酸基価の結着樹脂及び離型剤を特定の割合で用いて、定着性や耐オフセット性等の改良を目的としたトナー用バインダー組成物及びトナーが開示されている（例えば、特許文献１及び２参照。）。
【０００４】
また、前記トナーに関しては、例えば、結着樹脂中の低分子量成分と高分子量成分の分子量、混合比、酸価及びその比率を制御し、定着性や耐オフセット性等の改良を目的としたトナー用バインダー組成物及びトナーが開示されている（例えば、特許文献３〜６参照。）。
【０００５】
また、前記トナーに関しては、例えば、分子量と樹脂酸価が異なる二種類のビニル系樹脂をブレンドしたトナー用バインダー組成物について開示されている（例えば、特許文献７参照。）。
【０００６】
以上述べてきたこれらの提案は、低温定着性・耐オフセット性を向上させるという点で、一長一短はあるものの、優れた効果が得られることは事実であるが、その他のトナー構成成分との相溶性が悪化しやすくなるために、高速プリント時や長期耐久後等の過酷な条件では、トナーの帯電分布がブロードとなり、画像品質上の問題を引き起こすことがあった。
【０００７】
また、前記トナーに関しては、例えば、低温定着性及び耐オフセット性に優れるトナーを得るために、二種類のワックス成分をトナーに含むことが提案されている（例えば、特許文献８〜１０参照。）。
【０００８】
しかしながら、これらの離型剤を使ったトナーでは確かに低温定着性と耐高温オフセット性の幅は拡大するものの、各々のワックス成分をトナー中に均一に分散させることが困難であり、分散不良に伴うカブリの増大や現像性の悪化、現像スリーブ等の現像剤担持部材の汚染による画像弊害等を起こす場合があった。
【０００９】
さらに、離型剤の分散を向上させる手段として、例えば、樹脂組成物の重合を離型剤の存在下で行うことが提案されている（例えば、特許文献１１〜１４参照。）。
【００１０】
しかしながら、これらの方法では、樹脂中に離型剤成分が完全相溶するか、もしくは非常に細かく微分散してしまう為に、離型剤によってもたらされる離型性が損なわれてしまい、定着器部材（例えば分離爪・サーミスタ部材等）にオフセットしたトナーが蓄積されて画像を汚すブロッブスと呼ばれる弊害等が見られるようになり、満足な性能を得ることが困難であった。また、二種類のワックスを用いた場合には、両者を共に適度に分散することが難しく、分散不良に伴うカブリの増大や現像性の悪化を起こす場合があった。
【００１１】
また、低温定着性及び幅広い定着温度領域などの定着性の向上において、フィッシャートロプシュワックスに極性基を持たせることで、低温定着性、定着強度及び結着樹脂との相溶性の向上が提案されている（例えば、特許文献１５参照。）。また、所定のアルコール系ワックスを含有させることで結着樹脂との適度な相溶性と幅広い定着温度領域の確保が提案されている（例えば、特許文献１６及び１７参照。）。しかし、優れた定着性と同時に環境安定性を考慮した、結着樹脂とワックスの極性基との関係については検討の余地が残されている。
【特許文献１】特開２００３−１６７３７７号公報
【特許文献２】特開２００３−１６２０８７号公報
【特許文献３】特開平２−１６８２６４号公報
【特許文献４】特開平５−２４１３７１号公報
【特許文献５】特開平１１−３８６７８号公報
【特許文献６】特開２００３−２７０８５２号公報
【特許文献７】特開昭６３−０９４２５１号公報
【特許文献８】特開平８−２７８６５７号公報
【特許文献９】特開平８−３３４９１９号公報
【特許文献１０】特開平８−３３４９２０号公報
【特許文献１１】特開平９−２８１７４８号公報
【特許文献１２】特開平１０−１２３７５３号公報
【特許文献１３】特開平１１−１５８３３６号公報
【特許文献１４】特開平１１−１６０９１１号公報
【特許文献１５】特開平９−１７９３４２号公報
【特許文献１６】特開２０００−３３８７０７号公報
【特許文献１７】特開２００４−０２９１６０号公報
【発明の開示】
【発明が解決しようとする課題】
【００１２】
本発明の目的は、定着性及び非オフセット性のバランスに優れたトナーであり、かつ、いかなる環境下においても高品質の画像を長期間に渡って提供することを可能とし、ページ当たりのトナー消費量が少ないトナーを提供することにある。
【課題を解決するための手段】
【００１３】
本発明は、少なくとも結着樹脂、着色剤、及びワックスを含有するトナー粒子を含有するトナーであって、結着樹脂は、少なくともポリエステルユニットを含有し、且つ酸価（ＲＡｖ）が１〜５０ｍｇＫＯＨ／ｇであり、且つ水酸基価（ＲＯＨｖ）が１０〜６０ｍｇＫＯＨ／ｇであり、ワックスは、酸価（ＷＡｖ）が１〜３０ｍｇＫＯＨ／ｇであり、水酸基価（ＷＯＨｖ）が２０〜１００ｍｇＫＯＨ／ｇであり、且つ融点が５０℃〜１００℃である炭化水素系ワックスを少なくとも含み、以下の式（１）及び（２）を満足することを特徴とするトナーに関する。
【００１４】
［数１］
０  ≦  ｜ＲＡｖ-ＷＡｖ｜  ≦  ３５           ・・・（１）
２１  ≦  ＷＯＨｖ-ＲＯＨｖ  ≦  ９０         ・・・（２）
【発明の効果】
【００１５】
本発明によると、低温定着性及び耐オフセット性が両立されており、また、環境変化に対しても安定しており、ページ当たりのトナー消費量が少なく、カブリや画像弊害を高度に防止された画像形成が可能となるトナーを提供することができる。
【発明を実施するための最良の形態】
【００１６】
本発明のトナーは、少なくとも結着樹脂、着色剤、及びワックスを含有するトナー粒子を含有する。
【００１７】
前記トナーは、フロー式粒子像測定装置で計測される円相当径３μｍ以上４００μｍ以下のトナーにおいて、平均円形度が０．９３５以上０．９７０未満であることが、画像面積当たりのトナーの消費量を低減する観点から好ましい。このような観点において、トナーの前記平均円形度は、０．９３５以上０．９６５未満であることがより好ましく、０．９３５以上０．９６０未満であることがさらに好ましく、０．９４０以上０．９５５未満であることがより一層好ましい。
【００１８】
トナーの円形度が高くなると、トナーの流動性が増すので、個々のトナーが自由に動きやすくなる。紙等の転写材上に現像されたトナーは、円形度が高いトナーほど一つ一つのトナー単位で現像される確率が高くなるため、転写材上での画像高さが低くなり、トナーの消費量を低減することができる。さらに、円形度が高いトナーは現像された際に、密度が高くなることから、トナーが転写材上に定着される際の熱効率が上がり、後述する結着樹脂とワックスとの関係を保つことにより向上した低温定着性・耐オフセット性の効果を、より発揮出来るようになる。
【００１９】
この時に、トナーの円形度が十分に高くないと、トナーは凝集体としての挙動を示しやすくなり、凝集体として感光体上に現像されやすくなる。そのような画像は感光体からの画像高さが高くなり、同じ面積を現像する場合において流動性の優れたトナーよりも多くのトナーが現像されてしまい、トナーの消費量が増加する。
【００２０】
また、円形度の高いトナーからなるトナーは、現像された画像においてより密な状態をとりやすい。その結果、転写材に対するトナーの隠蔽率が高くなり、少ないトナー量でも十分な画像濃度を得ることができる。
【００２１】
トナーの平均円形度が０．９３５未満だと、現像された画像の高さが高くなり、トナーの消費量が増加することがある。また、トナー間の空隙が増え、現像された画像上においても十分な隠蔽率が得られないため、必要な画像濃度を得るためにはより多くのトナー量を必要とし、結果的にトナー消費量を増加させてしまうことがある。トナーの平均円形度が０．９７０以上だと、現像スリーブ上にトナーが過剰に供給されることによって、現像スリーブ上に不均一にトナーがコートされてしまい、結果としてブロッチが発生することがある。トナーの平均円形度は、例えばトナー粒子を機械的又は熱的に処理することによって調整することが可能である。
【００２２】
トナーの平均円形度は、例えばフロー式粒子像測定装置「ＦＰＩＡ−２１００」（シスメックス社製）を用いて測定することができる。
【００２３】
具体的な測定方法としては、容器中に予め不純固形物等を除去したイオン交換水１０ｍｌを用意し、その中に分散剤として界面活性剤、好ましくはアルキルベンゼンスルホン酸塩を加えた後、更に測定試料を０．０２ｇ加え、均一に分散させる。分散させる手段としては、超音波分散機「Ｔｅｔｏｒａ１５０型」（日科機バイオス社製）を用いる。前記測定試料を加えた水系媒体を、２分間分散処理し、測定用の分散液とする。その際、前記分散液の温度が４０℃以上とならない様に適宜冷却する。
【００２４】
また、円形度のバラツキを抑えるため、フロー式粒子像分析装置ＦＰＩＡ−２１００の機内温度が２６〜２７℃になるよう装置の設置環境を２３℃±０．５℃にコントロールし、一定時間おきに、好ましくは２時間おきに２μｍラテックス粒子を用いて自動焦点調整
を行う。
【００２５】
トナーの円形度測定には、前記フロー式粒子像測定装置を用い、測定時のトナー粒子濃度が３，０００〜１万個／μｌとなる様に前記分散液濃度を再調整し、トナー粒子を１，０００個以上計測する。計測後、このデータを用いて、円相当径３μｍ未満のデータをカットして、トナーの平均円形度を求める。
【００２６】
さらに本発明で用いている測定装置である「ＦＰＩＡ−２１００」は、従来よりトナーの形状を算出するために用いられていた「ＦＰＩＡ−１０００」と比較して、処理粒子画像の倍率の向上、さらに取り込んだ画像の処理解像度を向上（２５６×２５６→５１２×５１２）によりトナーの形状測定の精度が上がっており、それにより微粒子のより確実な補足を達成している装置である。従って、本発明のように、より正確に形状を測定する必要がある場合には、より正確に形状に関する情報が得られる「ＦＰＩＡ−２１００」の方が有用である。
【００２７】
なお、本発明で用いている測定装置である「ＦＰＩＡ−２１００」は、各粒子の円形度を算出後、平均円形度及び円形度標準偏差の算出に当たって、得られた円形度によって、粒子を円形度０．４〜１．０を０．０１ごとに等分割したクラスに分け、その分割点の中心値と測定粒子数を用いて平均円形度及び円形度標準偏差の算出を行う。
【００２８】
円形度は、トナーの凹凸の度合いを示す指標であり、下式を用いて算出することができる。トナーが完全な球形の場合に１．０００を示し、表面形状が複雑になる程、円形度は小さな値となる。
【００２９】
【数２】
2006309048.tif 000002
【００３０】
またトナーの円相当径は、下式を用いて算出することができる。
【００３１】
【数３】
2006309048.tif 000003
【００３２】
前記の式において、「粒子投影面積」とは二値化されたトナーの粒子像の面積であり、「粒子投影像の周囲長」とは前記トナーの粒子像のエッジ点を結んで得られる輪郭線の長さと定義する。これらの面積及び周囲長には、５１２×５１２の画像処理解像度（０．３μｍ×０．３μｍの画素）で画像処理した時の粒子像のものを用いる。
【００３３】
また、円形度頻度分布の平均値を意味する平均円形度Ｃは、粒度分布の分割点ｉでの円形度（中心値）をｃｉ、測定粒子数をｍとすると、次式から算出される。
【００３４】
【数４】
2006309048.tif 000004
【００３５】
また、円形度標準偏差ＳＤは、平均円形度Ｃ、各粒子における円形度ｃｉ、測定粒子数をｍとすると次式から算出される。
【００３６】
【数５】
2006309048.tif 000005
【００３７】
前記トナー粒子は、走査型プローブ顕微鏡で測定されるトナー粒子の平均面粗さが５．０ｎｍ以上３５．０ｎｍ未満であることが好ましい。トナー粒子が適度な表面粗さを有していることにより、トナー間に適度な空隙が生まれ、トナーの流動性を向上させることができ、より良好な現像性をもたらすことができる。特に前述した平均円形度を有するトナー粒子において、前記平均面粗さをもたらすことにより、優れた流動性をトナー粒子に付与することができる。このような観点から、トナー粒子の平均面粗さは、８．０ｎｍ以上３０．０ｎｍ未満であることがより好ましく、１０．０ｎｍ以上２５．０ｎｍ未満であることがさらに好ましい。
【００３８】
また、本発明に用いられるトナー粒子において、３μｍ未満の超微粒子が少ない場合により良好な流動性をトナーに付与することができる。即ち、トナー粒子中に超微粒子が多く存在すると、トナー粒子の表面の凹部分に超微粒子が入り込み、見かけ上のトナー粒子の平均面粗さを小さくしてしまい、トナー粒子間の空隙が減り、トナーにより好ましい流動性を付与することを妨げてしまう場合がある。トナー粒子の平均面粗さが５．０ｎｍ未満だと、トナーに十分な流動性が付与できないことがあり、フェーディングを生じて画像濃度が低下することがある。トナー粒子の平均面粗さが３５．０ｎｍ以上だと、トナー粒子間の空隙が多くなりすぎることでトナーの飛び散りを生じることがある。トナー粒子の平均面粗さは、例えば後述する表面改質によって調整することが可能である。
【００３９】
なお、本発明における「平均面粗さ（Ｒａ’）」とは、ＪＩＳ  Ｂ０６０１で定義されている中心線平均粗さＲａを、面に対して適用できるよう三次元に拡張したものであり、中心線に対応する基準面から指定面までの偏差の絶対値を平均した値で、次式で表される。
【００４０】
【数６】
2006309048.tif 000006
【００４１】
前記式中、Ｆ（Ｘ，Ｙ）は全測定データの示す面を示し、Ｓ０は指定面が理想的にフラットであると仮定したときの面積を示し、Ｚ０は指定面内のＺデータの平均値を示し、ＹＴは指定面に対して縦軸方向の最高値を示し、ＹＢは指定面に対して縦軸方向の最低値を示し、ＸＲは指定面に対して横軸方向の最大値を示し、ＸＬは指定面に対して横軸方向の最小値を示す。また、指定面とは、本発明においては１μｍ四方の任意の測定エリアを意味する。また、Ｚデータとは、指定面に対して垂直方向のデータを意味する。
【００４２】
本発明において、トナー粒子の平均面粗さは、走査型プローブ顕微鏡を用いて測定することができる。以下に、測定方法の一例を示す。
プローブステーション：ＳＰＩ３８００Ｎ（セイコーインスツルメンツ（株）製）
測定ユニット：ＳＰＡ４００
測定モード：ＤＦＭ（共振モード）形状像
カンチレバー：ＳＩ−ＤＦ４０Ｐ
解像度：Ｘデータ数  ２５６
Ｙデータ数  １２８
【００４３】
本発明においては、トナー粒子又はトナーの表面の１μｍ四方のエリアを測定する。測定するエリアは、走査型プローブ顕微鏡で測定されるトナー粒子又はトナーの表面の中央部１μｍ四方のエリアとする。測定するトナー粒子又はトナーは、コールターカウンター法で測定される重量平均粒径（Ｄ４）に等しいトナー粒子又はトナーをランダムに選択して、そのトナー又は及びトナーを測定する。測定されたデータは、二次補正を行う。異なるトナー粒子又はトナーを５個以上測定し、得られたデータの平均値を算出して、そのトナー粒子又はトナーの平均面粗さを求める。
【００４４】
また、トナー粒子の最大高低差が５０ｎｍ以上２５０ｎｍ未満であることが、より良好な流動性をトナーに付与する観点から好ましい。このような観点から、前記最大高低差は８０ｎｍ以上２２０ｎｍ未満であることがより好ましく、１００ｎｍ以上２００ｎｍ未満であることがさらに好ましい。トナー粒子の最大高低差が５０ｎｍ未満だと、トナーに十分な流動性を付与できず、フェーディングを生じて画像濃度が低下する場合がある。トナー粒子の最大高低差が２５０ｎｍ以上だと、トナーの飛び散りを生じる場合がある。
【００４５】
なお、本発明における「最大高低差」とは、前記指定面内における前記Ｚデータの最大値と最小値との差を意味する。トナー粒子の最大高低差は、前述したトナー粒子の平均面粗さと同様に、走査型プローブ顕微鏡を用いて測定することができる。また、トナー粒子の最大高低差は、例えば多数の溝を有するロータが高速で回転する表面改質装置内にトナー粒子を分散、循環させる方法、または炭化水素系ワックスの融点以上の温度に設定された表面改質装置内にトナー粒子を所定の時間内で分散、循環させる方法など、機械的又は熱的な処理により調整することが可能である。
【００４６】
トナー粒子に外添剤が外添されているトナーにおいて、トナー粒子の表面を走査型プローブ顕微鏡を用いて測定する場合は、外添剤を取り除く必要がある。トナー粒子の表面から外添剤を取り除くための具体的な方法としては、例えば以下の方法が挙げられる。
【００４７】
(1)トナー４５ｍｇをサンプル瓶に入れ、メタノールを１０ｍｌ加え、試料を作製する
。
(2)超音波洗浄機で１分間試料を分散させてトナー粒子から外添剤を分離させる。
(3)試料を吸引ろ過（１０μmメンブランフィルター）してトナー粒子と外添剤を分離する。磁性体を含むトナーの場合は、磁石をサンプル瓶の底にあててトナー粒子を固定して上澄み液だけ分離させても構わない。
(4)上記(2)、(3)を計３回行い、得られたトナー粒子を真空乾燥機で室温で十分に乾燥
させる。
【００４８】
外添剤を取り除いたトナー粒子を走査型電子顕微鏡で観察し、外添剤がなくなっているのを確認した後、走査型プローブ顕微鏡でトナー粒子の表面観察をすることができる。外添剤が十分に取り除ききれていない場合には、外添剤が十分に取り除かれるまで(2)、(3)を繰り返し行った後に走査型プローブ顕微鏡でのトナー粒子の表面観察を行う。
【００４９】
(2)、(3)に代わる外添剤を取り除く他の方法としては、アルカリで外添剤を溶解させる方法が挙げられる。アルカリとしては水酸化ナトリウム水溶液が好ましい。
【００５０】
また、トナー粒子の表面積が１．０３×１０６ｎｍ２以上１．３３×１０６ｎｍ２未満であることが、より良好な流動性をトナー粒子に付与する観点から好ましい。このような観点から、トナー粒子の表面積は、１．０５×１０６ｎｍ２以上１．３０×１０６ｎｍ２
未満であることがより好ましく、１．０７×１０６ｎｍ２以上１．２８×１０６ｎｍ２未満であることがさらに好ましい。トナー粒子の表面積が１．０３×１０６ｎｍ２未満だと、トナーに十分な流動性を付与できず、フェーディングを生じて画像濃度が低下する場合がある。トナー粒子の表面積が１．３３×１０６ｎｍ２以上だと、飛び散りを生じる場合がある。
【００５１】
なお、本発明において「トナー粒子の表面積」とは、前記指定面におけるトナー粒子の表面積を意味する。前記トナー粒子の表面積は、前述したトナー粒子の平均面粗さと同様に、走査型プローブ顕微鏡を用いて測定することができる。また、前記トナー粒子の表面積は、トナー粒子の最大高低差を調整する方法と同様にして調整することが可能である。
【００５２】
また、本発明においては、フロー式粒子像測定装置で計測される円相当径０．６μｍ以上４００μｍ以下のトナー粒子における個数基準粒径分布において、０．６μｍ以上３μｍ未満のトナー粒子の比率が０個数％以上２０個数％未満であることが好ましく、０個数％以上１７個数％未満であることがより好ましく、１個数％以上１５個数％未満であることがさらに好ましい。０．６μｍ以上３μｍ未満のトナー粒子は、トナーの現像性、特にカブリ特性に大きな影響を与える。このような微粒子トナーは過度に高い帯電性を有しており、トナーの現像時に過剰に現像されやすく、画像上にカブリとして現れる。しかし本発明においては、このような微粒子トナーの比率が少ないことによってカブリをより一層低減することができる。
【００５３】
また、本発明のトナーは、前述したとおり平均円形度が高いためにトナーがより密に詰まった状態を取りやすい。このために本発明のトナーは、現像スリーブ上により厚くコートされ、結果的に現像スリーブ上のトナー層の上層と下層で帯電量が異なり、連続して広い面積の画像を現像する時に、先端の画像濃度よりも現像スリーブ２周目以降の画像の方が、画像濃度が低下してしまう、所謂スリーブネガゴーストを発生する場合がある。
【００５４】
この時にトナー粒子中に前記微粒子トナー等の超微粉が多く存在すると、超微粉は他のトナー粒子よりも高い帯電量を有しているために画像濃度差を発生させやすく、スリーブネガゴーストを悪化させるが、本発明においては超微粉量を少なく制御することにより、スリーブネガゴーストの悪化を抑制することができる。
【００５５】
円相当径０．６μｍ以上３μｍ未満のトナー粒子の比率が２０個数％以上だと、画像上のカブリが増加し、更にスリーブネガゴーストが悪化する場合がある。前記トナー粒子の比率は、例えば分級によって調整することが可能である。
【００５６】
また、本発明のトナー粒子は、円形度０．９６０未満のトナー粒子の個数累積値が２０個数％以上７０個数％未満であることが好ましく、２５個数％以上６５個数％未満であることがより好ましく、３０個数％以上６５個数％未満であることがさらに好ましく、３５個数％以上６５個数％未満であることがより一層好ましい。
【００５７】
トナー粒子の円形度は、個々のトナー粒子によって異なる。円形度が異なるとトナー粒子としての特性も異なるため、適度な円形度のトナー粒子の比率が適正な値であることが、トナー粒子の現像性を高める上で好ましい。本発明のトナー粒子は適度な円形度を有しており、且つ適度な円形度分布を有していると、トナー粒子の帯電分布がより一層均一になり、カブリをより一層低減することができる。円形度０．９６０未満のトナー粒子の個数累積値が２０個数％未満だと、トナー粒子が耐久時に劣化する場合がある。円形度０．９６０未満のトナー粒子の個数累積値が７０個数％以上だと、カブリが悪化したり、高温高湿環境下での画像濃度が低下する場合がある。トナー粒子の円形度分布は、トナー粒子の平均円形度と同様に、トナー粒子の機械的又は熱的な処理によって調整することが可能
である。
【００５８】
本発明のトナーは、重量平均粒径が２．５〜１０μｍであることが、帯電均一性を促進し、トナーの凝集性を軽減し、画像濃度を向上させ、及びカブリの改善等により現像性を向上させる上で好ましい。特に、重量平均粒径が２．５〜８．０μｍのトナーにおいてはその効果は顕著であり、極めて高精細な画像が得られる。重量平均粒径は２．５μｍ以上である方が十分な画像濃度が得られて好ましい。重量平均粒径は、トナーの製造方法及び製造条件や、分級作業等によって調整することが可能である。
【００５９】
本発明のトナーの重量平均粒径及び粒度分布は、コールター法を用いて測定することができ、例えば粒径測定器コールターマルチサイザー（コールター社製）を用いることが可能である。この測定法では電解液が使用されるが、この電解液には、例えば１級塩化ナトリウムを用いて調製された１％ＮａＣｌ水溶液や、ＩＳＯＴＯＮ  Ｒ−ＩＩ（コールターサイエンティフィックジャパン社製）が使用できる。
【００６０】
測定法としては、前記電解液１００〜１５０ｍｌ中に分散剤として界面活性剤（好ましくはアルキルベンゼンスルホン酸塩）を０．１〜５ｍｌ加え、さらに測定試料を２〜２０ｍｇ加える。これを超音波分散器で約１〜３分間分散処理して試料を分散し、アパーチャーとして１００μｍアパーチャーを用い、前記測定装置により２．００μｍ以上のトナー粒子の体積、個数を測定し、体積分布と個数分布とを算出する。それから本発明に係る体積分布から求めた重量基準の重量平均粒径（Ｄ４）を算出する。
【００６１】
チャンネルとしては、２．００〜２．５２μｍ未満；２．５２〜３．１７μｍ未満；３．１７〜４．００μｍ未満；４．００〜５．０４μｍ未満；５．０４〜６．３５μｍ未満；６．３５〜８．００μｍ未満；８．００〜１０．０８μｍ未満；１０．０８〜１２．７０μｍ未満；１２．７０〜１６．００μｍ未満；１６．００〜２０．２０μｍ未満；２０．２０〜２５．４０μｍ未満；２５．４０〜３２．００μｍ未満；３２．００〜４０．３０μｍ未満の１３チャンネルを用いる。
【００６２】
前記結着樹脂は、酸価が１〜５０ｍｇＫＯＨ／ｇであり、水酸基価が１０〜６０ｍｇＫＯＨ／ｇであり、かつポリエステルユニットを少なくとも含む樹脂である。前記結着樹脂は、このような樹脂であれば特に限定されない。前記結着樹脂の酸価（ＲＡｖ）は１〜３０ｍｇＫＯＨ／ｇであることが好ましく、前記結着樹脂の水酸基価（ＲＯＨｖ）は１５〜４０ｍｇＫＯＨ／ｇであることが好ましい。
【００６３】
結着樹脂の酸価が１ｍｇＫＯＨ／ｇ未満或いは水酸基価が１０ｍｇＫＯＨ／ｇ未満の場合、帯電の立ち上がり特性が劣化することがある。逆に結着樹脂の酸価が５０ｍｇＫＯＨ／ｇ或いは水酸基価が６０ｍｇＫＯＨ／ｇを超える場合、高湿環境特性が悪化し易い。一方、結着樹脂の酸価、水酸基価が多い場合、トナー粒子の表面の水分吸着量が極端に増加し、トナーの流動性、トナーの帯電保持に悪影響を与えることがあり、更には定着時の耐静電オフセット性が劣る原因となり易い。本発明のトナーは、前記結着樹脂と本発明に用いられるワックスとを用いることにより、樹脂ならびにワックスの分散性を良好にし、且つ定着時のワックスの染み出し速度を調整することが可能となり、優れた低温定着、耐オフセット性を有するようになる。そしてこの分散性とワックスの染み出し速度の調整を両立させるために、上記の結着樹脂とワックスの酸価および水酸基価の範囲が規定される。
【００６４】
結着樹脂の酸価、水酸基価の測定は後述する方法によって測定することが出来る。また結着樹脂の酸価及び水酸基価は、ポリエステルユニットを生成する際のアルコール成分及びカルボン酸成分の種類や使用量、重合条件等によって調整することが可能である。
【００６５】
前記結着樹脂は、ポリエステル樹脂（ポリエステルユニット）を主成分として含有する。ここで『ポリエステル樹脂を主成分として含有する』とは、結着樹脂の６０質量％以上にポリエステル樹脂を使用することを言う。副成分としては、結着樹脂として従来より知られている種々の樹脂化合物を用いることができる。
【００６６】
前記ポリエステル樹脂は、公知のように、二価以上の多価アルコールと二価以上の多価有機酸類との縮重合によって得られ、一般的にその末端に極性をもつカルボキシル基を有するが、本発明においてはこのカルボキシル基が炭化水素系ワックスと相互作用し、トナー中における分散状態を向上させる。すなわち、本発明において結着樹脂としてポリエステル樹脂を用いることで、原材料の分散性が高められ、帯電量の分布が均一となり、現像性の優れたトナーを得ることが出来るのである。
【００６７】
以下に本発明で用いられるポリエステル樹脂を具体的に示す。ポリエステル樹脂は、全成分中４５〜５５ｍｏｌ％がアルコール成分であり、５５〜４５ｍｏｌ％が酸成分であることが好ましい。
【００６８】
アルコール成分としては、エチレングリコール、プロピレングリコール、１，３−ブタンジオール、１，４−ブタンジオール、２，３−ブタンジオール、ジエチレングリコール、トリエチレングリコール、１，５−ペンタンジオール、１，６−ヘキサンジオール、ネオペンチルグリコール、２−エチル−１，３−ヘキサンジオール、水素化ビスフェノールＡ、下記一般式（Ａ）式で表されるビスフェノール誘導体；下記一般式（Ｂ）式で示されるジオール類；及び、グリセリン、ソルビット、ソルビタン等の三価以上の多価アルコール類等が挙げられる。
【００６９】
【化１】
2006309048.tif 000007
【００７０】
【化２】
2006309048.tif 000008
【００７１】
前記一般式（Ａ）中、Ｒはエチレン基又はプロピレン基を示し、ｘ及びｙはそれぞれ１以上の整数であり、かつｘ＋ｙの平均値は２〜１０である。
【００７２】
また前記一般式（Ｂ）中、Ｒ’は、下記構造式で表される基のいずれかであって、同一であっても異なっていても良い基である。
【００７３】
【化３】
2006309048.tif 000009
【００７４】
また、酸成分としてはカルボン酸が好ましくは例示することができ、二価のカルボン酸としてはフタル酸、テレフタル酸、イソフタル酸、無水フタル酸の如きベンゼンジカルボン酸類又はその無水物；コハク酸、アジピン酸、セバシン酸、アゼライン酸の如きアルキルジカルボン酸類又はその無水物；フマル酸、マレイン酸、シトラコン酸、イタコン酸の如き不飽和ジカルボン酸又はその無水物等が挙げられ、また、三価以上のカルボン酸としてはトリメリット酸、ピロメリット酸、ベンゾフェノンテトラカルボン酸やその無水物等が挙げられる。
【００７５】
特に好ましいポリエステル樹脂のアルコール成分としては、前記一般式（Ａ）で示されるビスフェノール誘導体であり、酸成分としては、フタル酸、テレフタル酸、イソフタル酸又はその無水物、コハク酸、ｎ−ドデセニルコハク酸又はその無水物、フマル酸、マレイン酸、無水マレイン酸の如きジカルボン酸類；トリメリット酸又はその無水物のトリカルボン酸類が挙げられる。
【００７６】
これらの酸成分及びアルコール成分から得られたポリエステル樹脂を結着樹脂として使用することが、画像の定着において熱ローラ定着を用いる画像形成プロセスに本発明のトナーを用いたときに、良好な定着性と優れた耐オフセット性とを実現する上で好ましい。
【００７７】
また、本発明では結着樹脂として、従来より結着樹脂として知られている種々の樹脂化合物を本発明のポリエステル樹脂と併用することができ、このような樹脂化合物としては、例えばビニル系樹脂、フェノール樹脂、天然樹脂変性フェノール樹脂、天然樹脂変性マレイン酸樹脂、アクリル樹脂、メタクリル樹脂、ポリ酢酸ビニル、シリコーン樹脂、ポリエステル樹脂、ポリウレタン、ポリアミド樹脂、フラン樹脂、エポキシ樹脂、キシレン樹脂、ポリビニルブチラール、テルペン樹脂、クマロインデン樹脂、石油系樹脂等が挙げられる。
【００７８】
本発明に用いられる結着樹脂のガラス転移温度（Ｔｇ）は、５０〜７５℃であることが好ましく、５５〜６５℃であることがより好ましい。
【００７９】
結着樹脂のガラス転移温度が上記範囲よりも小さいとトナーの保存安定性が不十分となることがあり、結着樹脂のガラス転移温度が上記範囲よりも大きいとトナーの定着性が不十分となることがある。結着樹脂のガラス転移温度は、後述する示差走査熱量計を用いて測定することができる。また、結着樹脂のガラス転移温度は、使用する結着樹脂の種類や使用量によって調整することが可能である。
【００８０】
本発明で用いられる結着樹脂は、低分子量成分と高分子量成分とを有することが好ましく、良好な定着性を達成する観点から、低分子量成分のピーク分子量は４，０００〜３０，０００が好ましく、良好な耐オフセット性及び耐ブロッキング性を達成する観点から、高分子量成分のピーク分子量は５０，０００〜１，０００，０００が好ましい。
【００８１】
低分子量成分及び高分子量成分が共に上記分子量分布の範囲を満たす場合では、低温定着性と耐オフセット性の両方をさらに高度に達成できる。結着樹脂のピーク分子量は、後述するＴＨＦ（テトラヒドロフラン）を溶媒としたＧＰＣ（ゲルパーミエーションクロマトグラフィー）によって測定することができる。また、結着樹脂のピーク分子量は、使用する結着樹脂の種類や使用量によって調整することが可能である。
【００８２】
前記ワックスは、炭化水素系ワックスを少なくとも含む。前記炭化水素系ワックスは、酸価が１〜３０ｍｇＫＯＨ／ｇであり、且つ水酸基価が２０〜１００ｍｇＫＯＨ／ｇであり、且つ融点が５０℃〜１００℃である。前記ワックスは、このような炭化水素系ワックスを含むものであれば特に限定されない。
【００８３】
本発明に使用する炭化水素系ワックスは結着樹脂との酸価、水酸基価の関係において所望の範囲を有し、さらに炭化水素系ワックスの水酸基価とエステル価の関係において所望の範囲を有する観点から、以下の構造を有する炭化水素分子鎖を好ましくは含むものである。
【００８４】
すなわち、前記炭化水素系ワックスは、少なくとも下記部分構造式Ａ又はＥで表せる、二級炭素に水酸基を有する二級アルコールの構造を有する分子鎖、又は一級炭素に水酸基を有する一級アルコールの構造を有する分子鎖を有することを必須とする。あるいは、前記炭化水素系ワックスは、下記部分構造式Ｃ又はＤで表せる、一級乃至二級の炭素にカルボキシル基を有する分子鎖を有することを必須とする。
【００８５】
下記部分構造式Ａ又はＥ、あるいはＣ又はＤは、それぞれ一つの炭化水素鎖に両方を有していても良い。さらに前記炭化水素系ワックスは、下記部分構造式Ｂで表せる、エステル結合を有するエステルの構造を有する分子鎖を有していても良い。より好ましくは、下記部分構造式Ａ乃至Ｅ、Ｃ乃至Ｄ、Ｂで表されるアルコール構造、カルボキシル基、ならびにエステル結合をそれぞれ有する分子鎖を有する炭化水素鎖である。
【００８６】
また、前記炭化水素系ワックスは、一つの炭化水素鎖に任意の下記部分構造式Ａ、Ｃ、Ｄ及びＥの構造を有していても良い。さらに、下記部分構造式Ｂの構造を有していても良い。
【００８７】
【化４】
2006309048.tif 000010
【００８８】
本発明に用いられる炭化水素系ワックスは、トナー粒子中の分散性や、トナーの帯電性に与える影響から、脂肪族炭化水素系ワックスが好ましい。特に、水酸基を有する炭化水素系ワックスが好ましい。
【００８９】
脂肪族炭化水素系ワックスから水酸基を有する炭化水素系ワックスを生成する一連の工程をアルコール転化と称する。アルコール転化には、種々の工程群を挙げることができるが、例えば、炭化水素系ワックスから前記炭化水素系ワックスのホウ酸エステルを生成し、前記炭化水素系ワックスのホウ酸エステルを加水分解して、水酸基を有する炭化水素系ワックスを生成する方法が挙げられる。アルコール転化の工程を利用して所望の特性を有
する炭化水素系ワックスを得ることが、炭化水素系ワックスの酸基、水酸基、エステル基の転化率をコントロールしやすいという点で好ましい。
【００９０】
脂肪族炭化水素系ワックスから水酸基を有する炭化水素系ワックスを生成する製造例として、炭化水素系ワックスを、ホウ酸及び無水ホウ酸の存在下で、分子状酸素含有ガスで液相酸化することで得られる方法が挙げられる。触媒としてはホウ酸と無水ホウ酸の混合物を使用することができる。ホウ酸と無水ホウ酸の混合比（ホウ酸／無水ホウ酸）はｍｏｌ比で１．０〜２．０好ましくは１．２〜１．７の範囲である。無水ホウ酸の割合が前記範囲より少ないと、ホウ酸の過剰分が凝集現象を引き起こし好ましくない。また、無水ホウ酸の割合が前記範囲より多いと、反応後無水ホウ酸に由来する粉末物質が回収され、また過剰の無水ホウ酸は反応に寄与せず経済的な面からも好ましくない。
【００９１】
使用されるホウ酸と無水ホウ酸の添加量は、その混合物をホウ酸に換算して、原料の脂肪族炭化水素１ｍｏｌに対して０．００１〜１０ｍｏｌ、特に０．１〜１．０ｍｏｌが好ましい。
【００９２】
反応系に吹き込む分子状酸素含有ガスとしては酸素、空気、又はそれらを不活性ガスで希釈した広範囲のものが使用可能であるが、酸素濃度が１〜３０容量％であるのが好ましく、より好ましくは３〜２０容量％である。
【００９３】
液相酸化反応は通常溶媒を使用せず、原料の脂肪族炭化水素の溶融状態下で行われる。反応温度は１２０〜２８０℃、好ましくは１５０〜２５０℃である。反応時間は１〜１５時間が好ましい。ホウ酸と無水ホウ酸はあらかじめ混合して反応系に添加するのが好ましい。ホウ酸のみを単独で添加すると、ホウ酸の脱水反応等が起こり好ましくない。また、ホウ酸と無水ホウ酸の混合溶媒の添加温度は１００℃〜１８０℃がよく、好ましくは１１０〜１６０℃であり、１００℃より低い場合には系内に残存する水分等に起因して、無水ホウ酸の触媒機能が低下するので好ましくない。
【００９４】
反応終了後、反応混合物に水を加え、生成したワックスのホウ酸エステルを加水分解後、精製して、所望のワックスが得られる。
【００９５】
本発明に用いられる炭化水素系ワックスの酸価（ＷＡｖ）は１〜３０ｍｇＫＯＨ／ｇ以下（好ましくは１〜１５ｍｇＫＯＨ／ｇ以下）であることが好ましい。
【００９６】
炭化水素系ワックスが酸基を有していることにより、トナー粒子を構成する他の成分との界面接着力が大きくなり、炭化水素系ワックスがトナーを可塑化する効果が高くなり、トナーの定着性が向上する。炭化水素系ワックスの酸価が１ｍｇＫＯＨ／ｇ未満だと、トナー粒子を構成する他成分との界面接着力が小さくなり、炭化水素系ワックスの遊離が発生しやす
く、炭化水素系ワックスの作用が十分に得られない場合がある。また、炭化水素系ワックスの酸価が３０ｍｇＫＯＨ／ｇより大きいと、逆に界面接着力が大きくなりすぎ、トナーの可塑化が大きく進み、十分な離型性を保持できなくなる場合がある。
【００９７】
本発明で用いられる炭化水素系ワックスの水酸基価（ＷＯＨｖ）は、２０〜１００ｍｇＫＯＨ／ｇ（好ましくは２０〜８０ｍｇＫＯＨ／ｇ）である。
【００９８】
炭化水素系ワックスの分子中に適度な水酸基を有していることにより、炭化水素系ワックスが結着樹脂中に微粒子状に分散できるので、適度な可塑効果が得られ、定着性が向上する。炭化水素系ワックスの水酸基価が２０ｍｇＫＯＨ／ｇ未満だと、炭化水素系ワックスが十分に微分散せず、トナーの定着性が低下することがある。また、炭化水素系ワック
スの水酸基価が１００ｍｇＫＯＨ／ｇより大きいと、炭化水素系ワックスの可塑効果が大きくなりすぎ、トナーの耐ブロッキング性が低下することがある。
【００９９】
本発明に用いられる炭化水素系ワックスのエステル価（ＷＥｖ）は、１〜５０ｍｇＫＯＨ／ｇ（好ましくは１〜３０ｍｇＫＯＨ／ｇであることが好ましく、より好ましくは１〜２０ｍｇＫＯＨ／ｇ、特に好ましくは１〜１５ｍｇＫＯＨ／ｇ）である。前記炭化水素系ワックスは、さらに、水酸基価とエステル価の関係が下記式（３）を満足することが好ましい。
【０１００】
［数７］
ＷＯＨｖ＞ＷＥｖ  ・・・  （３）
【０１０１】
炭化水素系ワックスのエステル価が１ｍｇＫＯＨ／ｇ未満だと、トナーの定着性に対する炭化水素系ワックスの効果が低下することがある。また、炭化水素系ワックスのエステル価が５０ｍｇＫＯＨ／ｇより大きいと、炭化水素系ワックスの結着樹脂に対する親和性が高くなりすぎて結着樹脂の劣化が進みやすくなり、長期の使用においてトナーの現像性が劣るようになることがある。
【０１０２】
炭化水素系ワックスのエステル価が水酸基価以上だと、炭化水素系ワックスと結着樹脂の親和性が高くなり、炭化水素系ワックスがトナー粒子の表面に染み出しにくくなり、トナーの低温定着性、耐オフセット性に影響を及ぼすようになることがある。
【０１０３】
また、炭化水素系ワックス中のエステル基は結着樹脂成分との親和性が高く、水酸基は紙の如き被定着シートとの親和性が高いので、トナーを定着部材から排出させる効果をもたらす。以上の結果、トナーと定着部材との離型性及び被定着シートへの排出性が向上し、優れた低温定着性、耐オフセット性を発揮出来るようになる。
【０１０４】
前記炭化水素系ワックスの酸価、水酸基価、エステル価は後述する方法により測定することが出来る。また炭化水素系ワックスの酸価、水酸基価、エステル価は、例えば脂肪族炭化水素系ワックスから炭化水素系ワックスのホウ酸エステルを生成し、該炭化水素系ワックスのホウ酸エステルを加水分解する工程において、触媒として添加するホウ酸と無水ホウ酸の添加量又は添加比、反応温度、反応時間によって調整することが可能である。特に水酸基価とエステル価の割合は、エステル化反応と加水分解反応それぞれの反応工程において、反応温度、反応時間によって転化率を調整することにより、調整することが可能である。
【０１０５】
炭化水素系ワックスとしては、ゲルパーミエーションクロマトグラフィー（ＧＰＣ）により測定される数平均分子量（Ｍｎ）がポリエチレン換算で１００〜３，０００、より好ましくは２００〜２，０００、さらに好ましくは２５０〜１，０００の範囲にある飽和又は不飽和の脂肪族炭化水素が好ましく用いられる。
【０１０６】
前記炭化水素系ワックスの数平均分子量が１００未満だと、熱的影響を過度に受けやすく、耐ブロッキング性、現像性が劣るようになることがある。前記炭化水素系ワックスの数平均分子量が３，０００より大きくなると、外部からの熱を効果的に利用できず、優れた定着性を得ることが出来なくなることがある。前記炭化水素系ワックスの数平均分子量は、後述する方法によって測定することができる。
【０１０７】
また、前記炭化水素系ワックスの数平均分子量は、例えば炭化水素系ワックスの原料となる脂肪族炭化水素ワックスの種類や、合成、熱分解、石油抽出といった製法に伴う数平均分子量の調整によって調整することが可能である。また、酸価、水酸基価、およびエス
テル価を調整する方法として前述した脂肪族炭化水素系ワックスから炭化水素系ワックスのホウ酸エステルを生成し、該炭化水素系ワックスのホウ酸エステルを加水分解する工程において、熱分解により数平均分子量も変化する。よって、さらに種類の異なる炭化水素系ワックスを組み合わせることでも数平均分子量の調整をすることが可能である。
【０１０８】
また、前記炭化水素系ワックスの融点は、５０℃〜１００℃であり、好ましくは６０℃〜８０℃である。
【０１０９】
前記炭化水素系ワックスの融点が５０℃未満になると、トナーの耐ブロッキング性、耐オフセット性が低下し、現像剤担持部材の汚染を引き起こしやすくなり、１００℃以上になると、トナーの定着性能に悪影響を与える場合がある。
【０１１０】
前記炭化水素系ワックスの融点は、後述する方法によって測定することができる。また、前記炭化水素系ワックスの融点は、例えば炭化水素系ワックスの種類やアルコール転化等による改質によって調整することが可能である。
【０１１１】
前記炭化水素系ワックスの２５℃における針入度が５以上１５以下であることが、トナーの帯電性能を高め、環境変化に対して安定した画像を提供する観点から好ましい。このような観点において、炭化水素ワックスの針入度が５以上９以下であることがより好ましい。
【０１１２】
炭化水素系ワックスの２５℃における針入度が５未満であると、結着樹脂との相溶性が悪化し、トナー粒子内におけるワックスの分散が悪くなり、帯電性が不均一となり、現像性を悪化させる。また、前記針入度が１５よりも大きいと、高温下でのトナーの保存性（耐ブロッキング性）が低下する場合がある。本発明において、炭化水素系ワックスの針入度はＪＩＳ  Ｋ２２３５の「５．４  針入度試験方法」により求められる。
【０１１３】
前記針入度は、例えば炭化水素系ワックスの種類やアルコール転化による改質によって調整することが可能である。さらに、製造工程における分子量や分子量分布、分岐状態によって調整することが可能である。
【０１１４】
前記炭化水素系ワックスは、示差走査熱量計（ＤＳＣ）により測定されるトナーのＤＳＣ曲線の吸熱ピークにおいて、炭化水素系ワックスの融解熱に相当するΔＨ（Ｊ/ｇ）の
うち、３５℃以上８５℃以下の融解熱ΔＨａに対する、３５℃以上６０℃以下の融解熱ΔＨｂの割合が１％以上２０％以下であることが、高温高湿下での安定性の観点から好ましい。このような観点において、炭化水素系ワックスの融解熱のΔＨａに対するΔＨｂの割合は５％以上２０％以下であることがより好ましい。
【０１１５】
炭化水素系ワックスの融解熱のうち、３５℃以上８５℃以下の融解熱ΔＨａは前記炭化水素系ワックス全体の融解熱に相当する。また、３５℃以上６０℃以下の融解熱ΔＨｂは低分子量の低融点成分の融解熱に相当すると考えられる。本発明で用いられる炭化水素系ワックスは、分子中に適度な水酸基を有していることにより、炭化水素系ワックスが結着樹脂中に微粒子状に分散できるので、適度な可塑効果が得られ、定着性が向上するものである。
【０１１６】
しかしながら、ΔＨａに対するΔＨｂの割合が１％未満であると、炭化水素系ワックスがトナー中で十分に微分散せず、トナーの定着性の改善効果が十分に得られないことがある。また、ΔＨａに対するΔＨｂの割合が２０％より大きい、即ち低分子量化した低融点成分が多くなりすぎると、可塑効果が大きくなりすぎ、トナーの耐ブロッキング性が低下する傾向にある。
【０１１７】
トナーの融解熱ΔＨａに対するΔＨｂの割合は、例えば炭化水素系ワックスの原料となる脂肪族炭化水素ワックスの低分子量成分の除去などによる分子量分布の調整によって可能である。また、脂肪族炭化水素系ワックスから、水酸基を有する炭化水素系ワックスを生成するアルコール転化工程を経た後に、分子量分布を調整することによっても調整することが可能である。
【０１１８】
本発明に用いられるトナー粒子には、炭化水素系ワックスの他に、下記群より選ばれる一種以上のワックスを含んでいることが好ましい。一種以上のワックスをトナー粒子中に含有させることによって、低温定着性と耐オフセット性のバランスにより一層優れたトナーを得ることが出来る。
【０１１９】
本発明に用いられる、二種類目のワックスとしては下記のようなものが挙げられる。
【０１２０】
例えば低分子量ポリエチレン、低分子量ポリプロピレン、ポリオレフィン共重合体、ポリオレフィンワックス、パラフィンワックス、マイクロクリスタリンワックス、フィッシャートロプシュワックスの如き脂肪族炭化水素ワックス、酸化ポリエチレンワックスの如き脂肪族炭化水素系ワックスの酸化物、及び、それら酸化物を加水分解したアルコール、又は、それら酸化物のブロック共重合体；キャンデリラワックス、カルナバワックス、木ろう、ライスワックス、ホホバろうの如き植物系ワックス；みつろう、ラノリン、鯨ろうの如き動物系ワックス；オゾケライト、セレシン、ペトロラタムの如き鉱物系ワックス；モンタン酸エステル、カスターワックスの如き脂肪酸エステルを主成分とするワックス類；脱酸カルナバワックスの如き脂肪酸エステルを一部又は全部を脱酸化したものが挙げられる。さらに、パルミチン酸、ステアリン酸、モンタン酸、あるいは更に長鎖のアルキル基を有する長鎖アルキルカルボン酸類の如き飽和直鎖脂肪酸；ブラシジン酸、エレオステアリン酸、パリナリン酸の如き不飽和脂肪酸；ステアリルアルコール、エイコシルアルコール、ベヘニルアルコール、カルナウビルアルコール、セリルアルコール、メリシルアルコール、あるいは更に長鎖のアルキル基を有する長鎖アルキルアルコールの如き飽和アルコール；ソルビトールの如き多価アルコール；リノール酸アミド、オレイン酸アミド、ラウリン酸アミドの如き脂肪酸アミド；メチレンビスステアリン酸アミド、エチレンビスカプリン酸アミド、エチレンビスラウリン酸アミド、ヘキサメチレンビスステアリン酸アミドの如き飽和脂肪酸ビスアミド；エチレンビスオレイン酸アミド、ヘキサメチレンビスオレイン酸アミド、Ｎ，Ｎ’−ジオレイルアジピン酸アミド、Ｎ，Ｎ’−ジオレイルセバシン酸アミドの如き不飽和脂肪酸アミド類；ｍ−キシレンビスステアリン酸アミド、Ｎ，Ｎ’−ジステアリルイソフタル酸アミドの如き芳香族系ビスアミド；ステアリン酸カルシウム、ラウリン酸カルシウム、ステアリン酸亜鉛、ステアリン酸マグネシウムの如き脂肪酸金属塩（一般に金属石けんといわれているもの）；脂肪族炭化水素系ワックスにスチレンやアクリル酸の如きビニル系モノマーを用いてグラフト化させたワックス；ベヘニン酸モノグリセリドの如き脂肪族と多価アルコールの部分エステル化物；植物性油脂を水素添加することによって得られるヒドロキシル基を有するメチルエステル化合物；等が挙げられる。
【０１２１】
本発明に用いられる二種類目のワックスは、トナー粒子中におけるトナー粒子の材料の分散性や、トナーの帯電性に与える影響から、炭化水素ワックスが好ましい。例えば、パラフィンワックス、フィッシャートロプシュワックス、オレフィンを高圧下でラジカル重合あるいは低圧下でチーグラー触媒、メタロセン触媒等で重合した低分子のポリオレフィン(例えば分子量５〜５０万の高分子ポリオレフィンを２８０〜３９０℃の高温で熱分解
（熱減成）することで得られる熱減成型ポリオレフィン）、高分子量のポリオレフィンを高温で熱分解（熱減成）して得られるポリオレフィン、一酸化炭素・水素からなる合成ガスからアーゲ法により得られる炭化水素の蒸留成分から、あるいはこれらを水素添加して
得られる合成炭化水素等のフィッシャートロプシュワックスが挙げられる。前記炭化水素ワックスには、酸化防止剤が添加されていても良い。
【０１２２】
さらに二種類目のワックスとして用いられる炭化水素ワックスには、プレス発汗法、溶剤法、真空蒸留の利用や分別結晶方式により炭化水素系ワックスの分別を行った物が好ましく用いられる。母体としての炭化水素は、金属酸化物系触媒（多くは二種以上の多元系）を使用した、一酸化炭素と水素の反応によって合成されるもの（原料は石炭であっても、天然ガスであってもかまわない）、例えばジントール法、ヒドロコール法（流動触媒床を使用）、あるいはワックス状炭化水素が多く得られるアーゲ法（固定触媒床を使用）により得られる炭素数が数百ぐらいまでの炭化水素や、エチレン等のオレフィンをチーグラー触媒、メタロセン触媒により重合した炭化水素等が挙げられ、分岐が少なく、飽和の長い直鎖状炭化水素であるので好ましい。
【０１２３】
二種類目のワックスとして用いられる炭化水素ワックスには、特に、フィッシャートロプシュワックスが、トナー粒子中の分散性や離型性の観点から好ましく用いられる。
【０１２４】
本発明におけるワックスの添加量は、結着樹脂１００質量部に対し、１〜１５質量部であることが好ましく、より好ましくは２〜１０質量部である。ワックスが二種以上含まれる場合でも、ワックスの総量が上記範囲にあればどのような配合比でも構わないが、本発明のワックスが多く含まれていることが好ましい。
【０１２５】
なお、結着樹脂１００質量部に対する炭化水素系ワックスの添加量が１質量部未満になるとトナーとしての定着性が低下しやすくなり、１５質量部超になると、耐オフセット性が低下しやすくなる。
【０１２６】
本発明は、前記結着樹脂の酸価（ＲＡｖ）と前記炭化水素系ワックスの酸価（ＷＡｖ）ならびに、前記炭化水素系ワックスの水酸基価（ＷＯＨｖ）と前記結着樹脂の水酸基価（ＲＯＨｖ）が、それぞれ以下の関係を満たすことを特徴としている。
【０１２７】
［数８］
０≦｜ＲＡｖ−ＷＡｖ｜≦３５  （１）
２１≦ＷＯＨｖ−ＲＯＨｖ≦９０  （２）
【０１２８】
結着樹脂と炭化水素系ワックスの酸価及び水酸基価が、上記の関係にあることにより、両者の相溶性及び結着性が向上し、結着樹脂中に分散している炭化水素系ワックスの分散径が適度の大きさになり、その機能を十分に発揮できるようになる。
【０１２９】
結着樹脂と炭化水素系ワックスの酸価及び水酸基価の関係が上記範囲を外れてしまうと、結着樹脂中における炭化水素系ワックスの分散径が小さく又は大きくなりすぎるため、炭化水素系ワックスの機能が十分に発揮出来なくなり、低温定着性、耐オフセット性に影響を及ぼすようになる。
【０１３０】
さらに、結着樹脂の酸価（ＲＡｖ）と、前記炭化水素系ワックスの酸価（ＷＡｖ）との関係が下記式（４）を満たすことが好ましい。
【０１３１】
［数９］
ＲＡｖ≧０.７×ＷＡｖ  ・・・  （４）
【０１３２】
さらに結着樹脂の酸価（ＲＡｖ）と、前記炭化水素系ワックスの酸価（ＷＡｖ）との関係は、下記式（６）を満たすことが好ましい。
【０１３３】
［数１０］
ＲＡｖ≧１．４×ＷＡｖ  ・・・  （６）
【０１３４】
結着樹脂及び炭化水素系ワックスの酸価の値が上記関係にあることは、トナーの可塑化を適度に調整して優れた低温定着性、耐オフセット性を発揮する観点から好ましい。結着樹脂及び炭化水素系ワックスの酸価の関係が上記関係より外れてしまうと、トナーの可塑化が大きく進んでしまい、十分な離型性を保持出来なくなることがある。
【０１３５】
また、結着樹脂の水酸基価（ＲＯＨｖ）と、前記炭化水素系ワックスの水酸基価（ＷＯＨｖ）との関係が下記式を満たすことが好ましい。
【０１３６】
［数１１］
ＲＯＨｖ≦ＷＯＨｖ  ・・・  （５）
【０１３７】
さらに結着樹脂の水酸基価（ＲＯＨｖ）と、前記炭化水素系ワックスの水酸基価（ＷＯＨｖ）との関係は、下記式（７）を満たすことが好ましい。
【０１３８】
［数１２］
ＲＯＨｖ≦０．６×ＷＯＨｖ  ・・・  （７）
【０１３９】
結着樹脂及び炭化水素系ワックスの水酸基価が上記関係式を満たすことは、トナー粒子中の炭化水素系ワックスの分散径を適度な大きさに調整し、適度な可塑効果を得、また低温定着性を向上させる観点から好ましい。また、ワックスの分散状態を良好なものに出来るため、トナーの帯電特性を損なうことなく、前述の効果が得られるようになる。水酸基価の関係が上記関係から外れてしまうと、炭化水素系ワックスの分散径が大きくなりすぎるため、耐オフセット性が悪化してしまうことがあるばかりか、トナーの帯電特性を著しく損なうため、現像性も悪化してしまうことがある。
【０１４０】
本発明におけるワックス、結着樹脂の物性測定は、下記方法により実施することができる。
【０１４１】
＜ワックスの融点、トナーの融解熱、結着樹脂のガラス転移温度の測定法＞
本発明におけるワックスの融点及び、結着樹脂のガラス転移温度は、示差走査熱量計（ＤＳＣ測定装置）、Ｑ−１０００（ＴＡインスツルメンツジャパン社製）を用いて、下記条件にしたがって行うことができる。ワックスの融点及び結着樹脂のガラス転移温度は、下記温度曲線の昇温ＩＩで測定される吸熱ピークが検出される温度を用いる。
試料    ：５〜２０ｍｇ、好ましくは１０ｍｇ
測定法  ：試料をアルミパン中に入れ、リファレンスとして空のアルミパンを用いる。
温度曲線：昇温Ｉ（２０℃→１８０℃、昇温速度１０℃／ｍｉｎ．）
降温Ｉ（１８０℃→１０℃、降温速度１０℃／ｍｉｎ．）
昇温ＩＩ（１０℃→１８０℃、昇温速度１０℃／ｍｉｎ．）
【０１４２】
トナーのＤＳＣ曲線における３５℃以上８５℃以下の融解熱ΔＨａは、トナー中のワックス成分に帰属する吸熱ピークが呈する３５℃以上８５℃以下の範囲での融解熱であり、同様に、トナーのＤＳＣ曲線における３５℃以上６０℃以下の融解熱ΔＨｂは、トナー中のワックス成分に帰属する吸熱ピークが呈する融解熱のうち、３５℃以上６５℃以下の領域での融解熱を算出することによって求められる。
【０１４３】
＜分子量測定法＞
ワックスの数平均分子量及び重量平均分子量及び、結着樹脂のピーク分子量は、ＴＨＦ（テトラヒドロフラン）を溶媒としたＧＰＣ（ゲルパーミエションクロマトグラフィー）によって測定することができる。本発明において、ワックス及び結着樹脂のＴＨＦ（テトラヒドロフラン）を溶媒としたＧＰＣによる分子量分布は次の条件で測定される。
【０１４４】
試料は以下のようにして作製する。まず試料をＴＨＦ中に入れ、数時間放置した後、十分振とうし、ＴＨＦとよく混ぜ（試料の合一体が無くなるまで）、さらに１２時間以上静置する。その時ＴＨＦ中への放置時間が２４時間以上となるようにする。その後、サンプル処理フィルター（ポアサイズ０．２〜０．５μｍ、例えばマイショリディスクＨ−２５−２（東ソー社製）等使用できる。）を通過させる。これをＧＰＣの試料とする。又、試料濃度は、樹脂成分が０．５〜５ｍｇ／ｍｌとなるように調整する。
【０１４５】
検出器にはＲＩ（屈折率）検出器を用いる。またカラムとしては市販のポリスチレンジェルカラムを複数本組み合わせるのが良く、例えば昭和電工社製のｓｈｏｄｅｘ  ＧＰＣ
ＫＦ−８０１、８０２、８０３、８０４、８０５、８０６、８０７、８００Ｐの組み合わせや、東ソー社製のＴＳＫｇｅｌ  Ｇ１０００Ｈ（ＨＸＬ）、Ｇ２０００Ｈ（ＨＸＬ）、Ｇ３０００Ｈ（ＨＸＬ）、Ｇ４０００Ｈ（ＨＸＬ）、Ｇ５０００Ｈ（ＨＸＬ）、Ｇ６０００Ｈ（ＨＸＬ）、Ｇ７０００Ｈ（ＨＸＬ）、ＴＳＫｇｕａｒｄ  ｃｏｌｕｍｎの組み合わせを挙げることができる。
【０１４６】
４０℃のヒートチャンバー中でカラムを安定化させ、この温度におけるカラムに溶媒としてＴＨＦを毎分１ｍｌの流速で流し、ＴＨＦ試料溶液を約１００μｌ注入して測定する。
【０１４７】
試料の分子量測定にあたっては、試料の有する分子量分布を数種の単分散ポリスチレン標準試料により作成された検量線の対数値とカウント値との関係から算出する。検量線作成用の標準ポリスチレン試料としては、例えば、東ソー社製あるいは昭和電工社製の分子量が１０２〜１０７程度のものを用い、少なくとも１０点程度の標準ポリスチレン試料を用いるのが適当である。
【０１４８】
＜ワックスの水酸基価の測定法＞
本発明におけるワックスの水酸基価の測定は、下記のように実施することができる。
【０１４９】
・装置及び器具
メスシリンダー（１００ｍｌ）
全量ピペット（５ｍｌ）
平底フラスコ（２００ｍｌ）
グリセリン浴
【０１５０】
・試薬
アセチル化試薬（無水酢酸２５ｇを全量フラスコ１００ｍｌに取り、ピリジンを加えて全量を１００ｍｌにし、十分に振り混ぜる。）
フェノールフタレイン溶液
０．５ｋｍｏｌ／ｍ３水酸化カリウムエタノール溶液
【０１５１】
・測定法
（ａ）炭化水素系ワックスを０．５〜６．０ｇ平底フラスコに精秤して、これにアセチル化試薬５ｍｌを全量ピペットを用いて加える。
（ｂ）フラスコの口に小さな漏斗を置き、温度９５〜１００℃のグリセリン浴中に底部約１ｃｍを浸して加熱する。フラスコの首がグリセリン浴の熱を受けて温度が上がるのを防
ぐために、中に丸い穴をあけた厚紙の円板をフラスコの首の付け根にかぶせる。
（ｃ）１時間後フラスコをグリセリン浴から取り出し、放冷後漏斗から水１ｍｌを加えて振り動かして無水酢酸を分解する。
（ｄ）更に、分解を完全にするため、再びフラスコをグリセリン浴中で１０分間加熱し、放冷後エタノール（９５）５ｍｌで漏斗及びフラスコの壁を洗う。
（ｅ）フェノールフタレイン溶液数滴を指示薬として加え、０．５ｋｍｏｌ／ｍ３水酸化カリウムエタノール溶液で滴定し、指示薬の薄い紅色が約３０秒間続いたときを終点とする。
（ｆ）空試験は、炭化水素系ワックス（ａ）を入れないで（ａ）〜（ｅ）を行う。
（ｇ）試料が溶解しにくい場合は、少量のピリジンを追加するか、キシレン又はトルエンを加えて溶解する。
【０１５２】
・計算
得られた結果から下記の式によって炭化水素系ワックスの水酸基価を求める。
【０１５３】
［数１３］
Ａ＝［｛（Ｂ−Ｃ）×２８．０５×ｆ｝／Ｓ］＋Ｄ
但し、
Ａ：炭化水素系ワックスの水酸基価（ｍｇＫＯＨ／ｇ）
Ｂ：空試験に用いた０．５ｋｍｏｌ／ｍ３水酸化カリウムエタノール溶液の量（ｍｌ）
Ｃ：滴定に用いた０．５ｋｍｏｌ／ｍ３水酸化カリウムエタノール溶液の量（ｍｌ）
ｆ：０．５ｋｍｏｌ／ｍ３水酸化カリウムエタノール溶液のファクター
Ｓ：炭化水素系ワックスの質量（ｇ）
Ｄ：炭化水素系ワックスの酸価（ｍｇＫＯＨ／ｇ）
２８．０５：水酸化カリウムの式量５６．１１×１／２
【０１５４】
＜ワックスの酸価の測定法＞
本発明におけるワックスの酸価の測定は、下記のように実施することができる。
【０１５５】
（装置及び器具）
・三角フラスコ（３００ｍｌ）
・ビュレット（２５ｍｌ）
・水浴又は熱板
【０１５６】
（試薬）
・０．１ｋｍｏｌ／ｍ３塩酸
・０．１ｋｍｏｌ／ｍ３水酸化カリウムエタノール溶液（標定は、０．１ｋｍｏｌ／ｍ３塩酸２５ｍｌを全ピペットを用いて三角フラスコに取り、フェノールフタレイン溶液を加え、０．１ｋｍｏｌ／ｍ３水酸化カリウムエタノール溶液で滴定し、中和に要した量からファクターを求める。）
・フェノールフタレイン溶液溶剤（ジエチルエーテルとエタノール（９９．５）を体積比で１：１又は２：１で混合したもの。これらは、使用直前にフェノールフタレイン溶液を指示薬として数滴加え、０．１ｋｍｏｌ／ｍ３水酸化カリウムエタノール溶液で中和する。）
【０１５７】
（測定法）
（ａ）ワックス１〜２０ｇを三角フラスコに精秤する。
（ｂ）溶剤１００ｍｌ及び指示薬としてフェノールフタレイン溶液を数滴加え、水浴上でワックスが完全に溶けるまで十分に振り混ぜる。
（ｃ）０．１ｋｍｏｌ／ｍ３水酸化カリウムエタノール溶液で滴定し、指示薬の薄い紅
色が３０秒間続いたときを終点とする。
【０１５８】
（計算）
得られた結果から下記式によりワックスの酸価を算出する。
【０１５９】
［数１４］
Ａ＝５．６１１×Ｂ×ｆ／Ｓ
但し、
Ａ：ワックスの酸価（ｍｇＫＯＨ／ｇ）
Ｂ：滴定に用いた０．１ｋｍｏｌ／ｍ３水酸化カリウムエタノール溶液の量（ｍｌ）
ｆ：０．１ｋｍｏｌ／ｍ３水酸化カリウムエタノール溶液のファクター
Ｓ：ワックスの質量（ｇ）
５．６１１：水酸化カリウムの式量５６．１１×１／１０
【０１６０】
＜ワックスのエステル価の測定法＞
本発明におけるワックスのエステル価の測定は、下記のようにケン化価を用いて下記式により算出することができる。
【０１６１】
［数１５］
（ワックスのエステル価）＝（ワックスのケン化価）−（ワックスの酸価）
【０１６２】
ケン化価の測定
・装置及び器具
三角フラスコ（２００〜３００ｍｌ）
空気冷却器（外径６〜８ｍｍ，長さ１００ｃｍのガラス管又は環流冷却器で、いずれも三角フラスコの口にすりあわせ接続できるもの）
水浴、砂浴又は熱板（約８０℃の温度に調節できるもの）
ビュレット（５０ｍｌ）
全量ピペット（２５ｍｌ）
【０１６３】
・試薬
０．５ｋｍｏｌ／ｍ３塩酸
０．５ｋｍｏｌ／ｍ３水酸化カリウムエタノール溶液
フェノールフタレイン溶液
【０１６４】
・測定法
（ａ）炭化水素系ワックス（ａ）１．５〜３．０ｇを三角フラスコに１ｍｇの桁まで精秤する。
（ｂ）０．５ｋｍｏｌ／ｍ３水酸化カリウムエタノール溶液２５ｍｌを全量ピペットを用いて加える。
（ｃ）三角フラスコに空気冷却器を取り付け、ときどき内容物を振り混ぜながら３０分間水浴、砂浴又は熱板上で穏やかに加熱して反応させる。加熱するときは、環流するエタノールの環が空気冷却器の上端に達しないように加熱温度を調節する。
（ｄ）反応が終わった後、直ちに冷却し、内容物が寒天状に固まらないうちに空気冷却器の上から少量の水、又はキシレン：エタノール＝１：３混合溶液を吹き付けてその内壁を洗浄した後、空気冷却器を外す。
（ｅ）指示薬としてフェノールフタレイン溶液１ｍｌを加えて、０．５ｋｍｏｌ／ｍ３塩酸で滴定し、指示薬の薄い紅色が約１分間現れなくなったときを終点とする。
（ｆ）空試験は、炭化水素系ワックス（ａ）を入れないで（ａ）〜（ｅ）を行う。
（ｇ）試料が溶解しにくい場合は、予めキシレン、又はキシレン−エタノール混合溶媒を
用いて溶解する。
【０１６５】
・計算
得られた結果から下記式によりワックスのケン化価を算出する。
【０１６６】
［数１６］
Ａ＝｛（Ｂ−Ｃ）×２８．０５×ｆ｝／Ｓ
但し、
Ａ：炭化水素系ワックスのケン化価（ｍｇＫＯＨ／ｇ）
Ｂ：空試験に用いた０．５ｋｍｏｌ／ｍ３塩酸の量（ｍｌ）
Ｃ：滴定に用いた０．５ｋｍｏｌ／ｍ３塩酸の量（ｍｌ）
ｆ：０．５ｋｍｏｌ／ｍ３塩酸のファクター
Ｓ：炭化水素系ワックス（ａ）の質量（ｇ）
２８．０５：水酸化カリウムの式量５６．１１×１／２
【０１６７】
＜結着樹脂の酸価の測定法＞
本発明における結着樹脂の酸価の測定は、下記のように実施することができる。基本操作はＪＩＳ  Ｋ００７０に準ずる。
【０１６８】
１）  結着樹脂の粉砕品０．５乃至２．０（ｇ）を精秤し、結着樹脂の重さＷ（ｇ）とする。
２）  ３００（ｍｌ）のビーカーに試料を入れ、トルエン／エタノール（４／１）の混合液１５０（ｍｌ）を加え溶解する。
３）  ０．１規定のＫＯＨのメタノール溶液を用いて、電位差滴定装置を用いて滴定する（例えば、京都電子株式会社製の電位差滴定装置ＡＴ−４００（ｗｉｎ  ｗｏｒｋｓｔａｔｉｏｎ）とＡＢＰ−４１０電動ビュレットとを用いての自動滴定が利用できる。）
４）  この時のＫＯＨ溶液の使用量Ｓ（ｍｌ）とし、同時にブランクを測定しこの時のＫＯＨ溶液の使用量をＢ（ｍｌ）とする。
５）  次式により結着樹脂の酸価を計算する。ｆはＫＯＨのファクターである。
【０１６９】
［数１７］
酸価（ｍｇＫＯＨ／ｇ）＝（（Ｓ−Ｂ）×ｆ×５．６１）／Ｗ
【０１７０】
＜結着樹脂の水酸基価の測定法＞
本発明における結着樹脂の水酸基価の測定は、ＪＩＳ  Ｋ００７０に準じて下記のように実施することができる。
【０１７１】
（Ａ）  試薬
（ａ）  アセチル化試薬：無水酢酸２５ｇをメスフラスコ１００ｍｌに入れ、ピリジンを加えて全量を１００ｍｌにし、十分に振りまぜる。アセチル化試薬は、湿気、炭酸ガス及び酸の蒸気に触れないようにし、褐色びんに保存する。
（ｂ）  フェノールフタレイン溶液  フェノールフタレイン１ｇをエチルアルコール（９５ｖｏｌ％）１００ｍｌに溶かす。
（ｃ）  ０.５ｍｏｌ／ｍ２水酸化カリウム−エチルアルコール溶液  水酸化カリウム３
５ｇをできるだけ少量の水に溶かし、エチルアルコール（９５ｖｏｌ％）を加えて１リットルとし、２〜３日間放置後ろ過する。
【０１７２】
（Ｂ）  操作
試料０．５〜２．０ｇを丸底フラスコに正しくはかりとり、これにアセチル化試薬５ｍｌを正しく加える。フラスコの口に小さな漏斗をかけ、９５〜１００℃のグリセリン浴中
に底部約１ｃｍを浸して加熱する。このときフラスコの首が浴の熱を受けて温度の上がるのを防ぐために、中に丸い穴をあけた厚紙の円盤をフラスコの首の付根にかぶせる。１時間後フラスコを浴から取り出し、放冷後漏斗から水１ｍｌを加えて振り動かして無水酢酸を分解する。さらに分解を完全にするため、再びフラスコをグリセリン浴中で１０分間加熱し、放冷後エチルアルコール５ｍｌで漏斗及びフラスコの壁を洗い、フェノールフタレイン溶液を指示薬として０．水酸化カリウムエチルアルコール溶液で滴定する。なお、本試験と並行して空試験を行う。
【０１７３】
（Ｃ）  計算式
次式によって結着樹脂の水酸基価を算出する。
【０１７４】
［数１８］
Ａ＝｛（Ｂ＋Ｃ）×ｆ×２８．０５｝／Ｓ＋Ｄ
但し、
Ａ：結着樹脂の水酸基価
Ｂ：空試験の０．５ｋｍｏｌ／ｍ３
水酸化カリウムエチルアルコール溶液の使用量（ｍｌ）
Ｃ：本試験の０．５ｋｍｏｌ／ｍ３水酸化カリウムエチルアルコール溶液の使用量（ｍｌ）
ｆ：０．５ｋｍｏｌ／ｍ３水酸化カリウムエチルアルコール溶液のファクター
Ｓ：試料の質量（ｇ）
Ｄ：結着樹脂の酸価
【０１７５】
本発明に用いられるトナー粒子に含有される着色剤には、磁性体や非磁性の染料や顔料等、種々の公知の着色剤を用いることが可能である。本発明のトナーを磁性一成分トナーに適用する場合には、トナー粒子に磁性体が含有される。
【０１７６】
本発明に用いられる磁性体としては、マグネタイト、マグヘマイト、フェライト等の酸化鉄；鉄、コバルト、ニッケルのような金属或いはこれらの金属とアルミニウム、コバルト、銅、鉛、マグネシウム、錫、亜鉛、アンチモン、ベリリウム、ビスマス、カドミウム、カルシウム、マンガン、セレン、チタン、タングステン、バナジウムのような金属の合金及びその混合物が用いられ、その磁性体表面或いは内部に非鉄元素を含有するものが好ましい。さらに本発明のトナーは、結着樹脂１００質量部に対して磁性体を３０〜２００質量部含有する磁性トナーであることが好ましい。この場合、磁性体によって十分な着色効果が得られる。
【０１７７】
本発明に用いられる磁性体は、異種元素を含有するマグネタイト、マグヘマイト、フェライト等の磁性酸化鉄及びその混合物が好ましく用いられる。中でもリチウム、ベリリウム、ボロン、マグネシウム、アルミニウム、シリコン、リン、ゲルマニウム、チタン、ジルコニウム、錫、鉛、亜鉛、カルシウム、バリウム、スカンジウム、バナジウム、クロム、マンガン、コバルト、銅、ニッケル、ガリウム、カドミウム、インジウム、銀、パラジウム、金、水銀、白金、タングステン、モリブデン、ニオブ、オスミウム、ストロンチウム、イットリウム、テクネチウム、ルテニウム、ロジウム、ビスマスから選ばれる少なくとも一つ以上の元素を含有する磁性酸化鉄であることが好ましい。特にリチウム、ベリリウム、ボロン、マグネシウム、アルミニウム、シリコン、リン、ゲルマニウム、ジルコニウム、錫、第４周期の遷移金属元素が好ましい元素である。
【０１７８】
これらの元素は酸化鉄結晶格子の中に取り込まれても良いし、酸化物として酸化鉄中に取り込まれても良いし、表面に酸化物あるいは水酸化物として存在しても良い。これらの形態の中でも、酸化物として含有されているのが好ましい形態である。
【０１７９】
また、場合により、本発明のトナーに用いられる磁性酸化鉄は、シランカップリング剤、チタンカップリング剤、チタネート、アミノシラン等で、表面を疎水化する処理が施されていても良い。
【０１８０】
これらの磁性酸化鉄は、種類によっても異なるが、着色力と現像性や搬送性に係る磁性とを両立させる観点から、結着樹脂１００質量部に対し２０〜２００質量部で好ましく用いられる。より好ましくは４０〜１５０質量部で用いられる。
【０１８１】
本発明に用いられる着色剤としては、上記磁性酸化鉄の他、任意の適当な顔料又は染料が挙げられる。例えば顔料としては、カーボンブラック、アニリンブラック、アセチレンブラック、ナフトールイエロー、ハンザイエロー、ローダミンレーキ、アリザリンレーキ、ベンガラ、フタロシアニンブルー、インダンスレンブルー等が挙げられる。これらは、定着画像の光学濃度を維持するために必要十分な量が用いられ、その配合量は種類等によって異なるが、結着樹脂１００質量部に対し０．１〜２０質量部であることが好ましく、０．２〜１０質量部であることがより好ましい。
【０１８２】
また、同様の目的で、さらに染料が用いられる。染料としては、例えば、アゾ系染料、アントラキノン系染料、キサンテン系染料、メチン系染料が挙げられ、その配合量は種類等によって異なるが、結着樹脂１００質量部に対し０．１〜２０質量部であることが好ましく、０．３〜１０質量部であることがより好ましい。
【０１８３】
前記トナー粒子には、前述した結着樹脂、ワックス、及び着色剤以外の他の成分をさらに含有していても良い。このような他の成分としては、トナー粒子の材料として公知の材料を用いることができるが、例えば荷電制御剤が挙げられる。
【０１８４】
本発明のトナーは、荷電制御剤を含有することが好ましい。トナーを負荷電性に制御するものとしては、例えば有機金属錯体、キレート化合物が有効であり、モノアゾ金属錯体、アセチルアセトン金属錯体、芳香族ハイドロキシカルボン酸、芳香族ダイカルボン酸系の金属錯体、その他にも、芳香族ハイドロキシカルボン酸、芳香族モノ及びポリカルボン酸及びその金属塩、無水物、エステル類、ビスフェノール等のフェノール誘導体類等が挙げられる。
【０１８５】
また、トナーを負帯電性に制御する荷電制御剤としては、下記一般式（２）で表されるアゾ系金属錯体が好ましい。
【０１８６】
【化５】
2006309048.tif 000011
【０１８７】
前記一般式（２）中、ＭはＳｃ、Ｔｉ、Ｖ、Ｃｒ、Ｃｏ、Ｎｉ、Ｍｎ、又はＦｅ等の配位中心金属を示し、Ａｒはニトロ基、ハロゲン基、カルボキシル基、アニリド基及び炭素
数１〜１８のアルキル基、アルコキシル基等の置換基を有していても良いフェニル基、ナフチル基等のアリール基を示し、Ｘ、Ｘ’、Ｙ、Ｙ’は−Ｏ−、−ＣＯ−、−ＮＨ−、及び−ＮＲ−（Ｒは炭素数１〜４のアルキル基）から選ばれる、同一でも異なっていても良い一種又は二種以上を示し、Ａ＋は水素、ナトリウム、カリウム、アンモニウム、脂肪族アンモニウムのイオン、又は、なし、を示す。
【０１８８】
上記一般式（２）で表される荷電制御剤では、特に、中心金属としてはＦｅ又はＣｒが好ましく、前記置換基としてはハロゲン、アルキル基、アニリド基が好ましく、カウンターイオンとしては水素、アルカリ金属、アンモニウム、脂肪族アンモニウムが好ましい。またカウンターイオンの異なる錯塩の混合物も好ましく用いられる。
【０１８９】
またトナーを負帯電性に制御する荷電制御剤としては、例えば下記一般式（３）で表される塩基性有機酸金属錯体が挙げられる。
【０１９０】
【化６】
2006309048.tif 000012
【０１９１】
前記一般式（３）中、Ｍは配位中心金属を表し、Ｃｒ、Ｃｏ、Ｎｉ、Ｍｎ、Ｆｅ、Ｚｎ、Ａｌ、Ｂ等が挙げられる。Ｂは、下記構造式及び下記一般式から選ばれる基であって、同一でも異なっていても良い基を表す。Ａ'＋は水素、ナトリウム、カリウム、アンモニ
ウム、脂肪族アンモニウムのイオン、あるいは、無し、を表す。なお、下記構造式中、構造式（Ａ）は、アルキル基等の置換基を有していても良く、下記一般式中、Ｘは、水素原子、ハロゲン原子、ニトロ基、アルキル基から選ばれる基であって、同一でも異なっていても良い基を示し、Ｒは、水素原子、Ｃ１〜Ｃ１８のアルキル基、Ｃ２〜Ｃ１８のアルケニル基から選ばれる基であって、同一でも異なっていても良い基を示す。  
【０１９２】
【化７】
2006309048.tif 000013
【０１９３】
また前記一般式（３）中、Ｚは、以下の構造式から選ばれる基であって、同一でも異なっていても良い基を表す。
【０１９４】
【化８】
2006309048.tif 000014
【０１９５】
上記一般式（３）で表される荷電制御剤では、特に、中心金属としてはＦｅ、Ｃｒ、Ｓｉ、Ｚｎ、Ａｌが好ましく、前記置換基としてはアルキル基、アニリド基、アリール基、ハロゲンが好ましく、前記イオンは水素イオン、アンモニウムイオン、脂肪族アンモニウムイオンが好ましい。
【０１９６】
上記一般式（２）で表される荷電制御剤の中でもアゾ系金属錯体がより好ましく、さらには下記一般式（４）で表されるアゾ系鉄錯体が最も好ましい。
【０１９７】
【化９】
2006309048.tif 000015
【０１９８】
前記一般式（４）中、Ｘ１及びＸ２は水素原子、低級アルキル基、低級アルコキシ基、ニトロ基及びハロゲン基から選ばれる一種又は二種以上を示し、ｍ及びｍ’は１〜３の整数を示し、Ｙ１及びＹ３は水素原子、Ｃ１〜Ｃ１８のアルキル基、Ｃ２〜Ｃ１８のアルケニル基、スルホンアミド基、メシル基、スルホン酸基、カルボキシエステル基、ヒドロキシ基、Ｃ１〜Ｃ１８のアルコキシ基、アセチルアミノ基、ベンゾイル基、アミノ基及びハロゲン基から選ばれる一種又は二種以上を示し、ｎ及びｎ’は１〜３の整数を示し、Ｙ２及びＹ４は水素原子及びニトロ基の一方又は両方を示し、Ａ＋はアンモニウムイオン、アルカリ金属イオン、及び水素イオンの一種又は二種以上を示す。上記のＸ１とＸ２、ｍとｍ’、Ｙ１とＹ３、ｎとｎ’、Ｙ２とＹ４は同一でも異なっていても良い。
【０１９９】
上記一般式（４）で表されるアゾ系金属錯体の具体例を下記構造式（５）〜（１０）を以下に示す。
【０２００】
【化１０】
2006309048.tif 000016
【０２０１】
【化１１】
2006309048.tif 000017
【０２０２】
【化１２】
2006309048.tif 000018
【０２０３】
【化１３】
2006309048.tif 000019
【０２０４】
【化１４】
2006309048.tif 000020
【０２０５】
【化１５】
2006309048.tif 000021
【０２０６】
本発明のトナーを正帯電性に制御する荷電制御剤としては、例えばニグロシン及び脂肪酸金属塩等による変成物；トリブチルベンジルアンモニウム−１−ヒドロキシ−４−ナフトスルホン酸塩、テトラブチルアンモニウムテトラフルオロボレート等の四級アンモニウム塩、及びこれらの類似体であるホスホニウム塩等のオニウム塩及びこれらのレーキ顔料、トリフェニルメタン染料及びこれらのレーキ顔料（レーキ化剤としては、リンタングステン酸、リンモリブデン酸、リンタングステンモリブデン酸、タンニン酸、ラウリン酸、没食子酸、フェリシアン化物、フェロシアン化物等）、高級脂肪酸の金属塩；ジブチルスズオキサイド、ジオクチルスズオキサイド、ジシクロヘキシルスズオキサイド等のジオルガノスズオキサイド；ジブチルスズボレート、ジオクチルスズボレート、ジシクロヘキシルスズボレート等のジオルガノスズボレート類；グアニジン化合物、イミダゾール化合物等が挙げられ、これらの一種又は二種以上を用いることができる。これらの中でも、トリフェニルメタン化合物、カウンターイオンがハロゲンでない四級アンモニウム塩が好ましく用いられる。
【０２０７】
また、下記一般式（１１）で表されるモノマーの単重合体；前述したスチレン、アクリル酸エステル、メタクリル酸エステルの如き重合性モノマーとの共重合体を正荷電性制御剤として用いることができる。この場合これらの荷電制御剤は、結着樹脂（の全部又は一
部）としての作用をも有する。
【０２０８】
【化１６】
2006309048.tif 000022
【０２０９】
前記一般式（１１）中、Ｒ１はＨ又はＣＨ３を示し、Ｒ２及びＲ３は置換又は未置換のアルキル基（好ましくはＣ１〜Ｃ４）を示す。
【０２１０】
前記正帯電性の荷電制御剤としては、特に下記一般式（１２）で表される化合物が好ましい。
【０２１１】
【化１７】
2006309048.tif 000023
【０２１２】
前記一般式（１２）中、Ｒ１、Ｒ２、Ｒ３、Ｒ４、Ｒ５及びＲ６は、各々互いに同一でも異なっていても良く、水素原子、置換又は未置換のアルキル基、及び置換又は未置換のアリー
ル基から選ばれる一種又は二種以上を示し、Ｒ７、Ｒ８及びＲ９は、各々互いに同一でも異なっていても良く、水素原子、ハロゲン原子、アルキル基、及びアルコキシ基から選ばれる一種又は二種以上を示し、Ａ−は、硫酸イオン、ホウ酸イオン、リン酸イオン、カルボン酸イオン、有機ホウ酸イオン、又はテトラフルオロボレートから選択される陰イオンを示す。
【０２１３】
荷電制御剤をトナーに含有させる方法としては、トナー粒子の内部に添加する方法とトナー粒子の外部に添加する方法とがある。これらの荷電制御剤の使用量としては、結着樹脂の種類、他の添加剤の有無、分散方法を含めたトナー製造方法によって決定されるもので、一義的に限定されるものではないが、結着樹脂１００質量部に対して０．１〜１０質量部であることが好ましく、０．１〜５質量部であることがより好ましい。
【０２１４】
本発明のトナーには、無機微粉体または疎水性無機微粉体等の外添剤が外添されることが好ましい。外添剤としては、例えば、シリカ微粉末、酸化チタン微粉末又はそれらの疎水化物が挙げられる。それらは、単独あるいは併用して用いることが好ましい。
【０２１５】
シリカ微粉体としては、ケイ素ハロゲン化合物の蒸気相酸化により生成された乾式法またはヒュームドシリカと称される乾式シリカ、及び、水ガラス等から製造される湿式シリカの両方が挙げられる。表面及び内部にあるシラノール基が少なく、製造残渣のない乾式シリカの方が好ましい。
【０２１６】
前記シリカ微粉体は疎水化処理されているものが好ましい。疎水化処理するには、シリカ微粉体と反応あるいは物理吸着する有機ケイ素化合物で化学的に処理することによって付与される。好ましい方法としては、ケイ素ハロゲン化合物の蒸気相酸化により生成された乾式シリカ微粉体をシラン化合物で処理した後、あるいはシラン化合物で処理すると同時にシリコーンオイルの如き有機ケイ素化合物で処理する方法が挙げられる。
【０２１７】
疎水化処理に使用されるシラン化合物としては、ヘキサメチルジシラザン、トリメチルシラン、トリメチルクロルシラン、トリメチルエトキシシラン、ジメチルジクロルシラン、メチルトリクロルシラン、アリルジメチルクロルシラン、アリルフェニルジクロルシラン、ベンジルジメチルクロルシラン、ブロムメチルジメチルクロルシラン、α−クロルエチルトリクロルシラン、β−クロルエチルトリクロルシラン、クロルメチルジメチルクロルシラン、トリオルガノシランメルカプタン、トリメチルシリルメルカプタン、トリオルガノシリルアクリレート、ビニルジメチルアセトキシシラン、ジメチルエトキシシラン、ジメチルジメトキシシラン、ジフェニルジエトキシシラン、ヘキサメチルジシロキサン、１，３−ジビニルテトラメチルジシロキサン、１，３−ジフェニルテトラメチルジシロキサンが挙げられる。
【０２１８】
有機ケイ素化合物としては、シリコーンオイルが挙げられる。好ましいシリコーンオイルとしては、２５℃における粘度がおよそ３０〜１，０００ｍｍ２／ｓのものが用いられる。例えばジメチルシリコーンオイル、メチルフェニルシリコーンオイル、α−メチルスチレン変性シリコーンオイル、クロルフェニルシリコーンオイル、フッ素変性シリコーンオイルが好ましい。
【０２１９】
シリコーンオイル処理の方法は、シラン化合物で処理されたシリカ微粉体とシリコーンオイルとをヘンシェルミキサーの如き混合機を用いて直接混合しても良いし、ベースとなるシリカへシリコーンオイルを噴射する方法によっても良い。あるいは適当な溶剤にシリコーンオイルを溶解あるいは分散せしめた後、得られた溶剤とベースのシリカ微粉体とを混合し、溶剤を除去しても良い。
【０２２０】
シリカ微粉体の好ましい疎水化処理としては、ジメチルジクロロシランで処理し、次いでヘキサメチルジシラザンで処理し、次いでシリコーンオイルで処理することにより調製する方法が挙げられる。
【０２２１】
上記のようにシリカ微粉体を２個以上のシラン化合物で処理し、後にオイル処理することが、疎水化度を効果的に上げることができ、好ましい。
【０２２２】
上記シリカ微粉体における疎水化処理、更には、オイル処理を酸化チタン微粉体に施したものも、シリカ系同様に好ましい。
【０２２３】
本発明のトナーには、必要に応じてシリカ微粉体又は酸化チタン微粉体以外の添加剤を外添してもよい。例えば帯電補助剤、導電性付与剤、流動性付与剤、ケーキング防止剤、
熱ロール定着時の離型剤、滑剤、研磨剤の働きをする樹脂微粒子や無機微粒子である。
【０２２４】
本発明のトナーは、公知の方法によって製造することができる。本発明のトナーを製造する方法としては、トナー粒子を構成する材料をボールミルその他の混合機により十分混合した後、熱ロールニーダー、エクストルーダーの如き熱混練機を用いて良く混練し、冷却固化後、機械的に粉砕し、粉砕粉を分級後、外添剤を添加混合してトナーを得る方法が好ましい。
【０２２５】
本発明のトナーを製造する際に使用される機器としては、特に限定されないが、例えば混合機としては、ヘンシェルミキサー（三井鉱山社製）；スーパーミキサー（カワタ社製）；リボコーン（大川原製作所社製）；ナウターミキサー、タービュライザー、サイクロミックス（ホソカワミクロン社製）；スパイラルピンミキサー（太平洋機工社製）；レーディゲミキサー（マツボー社製）が挙げられる。
【０２２６】
混練機としては、例えばＫＲＣニーダー（栗本鉄工所社製）；ブス・コ・ニーダー（Ｂｕｓｓ社製）；ＴＥＭ型押出機（東芝機械社製）；ＴＥＸ二軸混練機（日本製鋼所社製）；ＰＣＭ混練機（池貝鉄工所社製）；三本ロールミル、ミキシングロールミル、ニーダー（井上製作所社製）；ニーデックス（三井鉱山社製）；ＭＳ式加圧ニーダー、ニダールーダー（森山製作所社製）；バンバリーミキサー（神戸製鋼所社製）が挙げられる。
【０２２７】
粉砕機としては、例えばイノマイザ（ホソカワミクロン社製）；クリプトロン（川崎重工業社製）；ターボミル（ターボ工業社製）；スーパーロータ（日清エンジニアリング社製）が挙げられる。
【０２２８】
分級機としては、例えばクラッシール、マイクロンクラッシファイアー、スペディッククラシファイアー（セイシン企業社製）；ターボクラッシファイアー（日清エンジニアリング社製）；ミクロンセパレータ、ターボプレックス（ＡＴＰ）、ＴＳＰセパレータ（ホソカワミクロン社製）；エルボージェット（日鉄鉱業社製）、ディスパージョンセパレータ（日本ニューマチック工業社製）；ＹＭマイクロカット（安川商事社製）が挙げられる。
【０２２９】
粗粒等をふるい分けるために用いられる篩い装置としては、例えばウルトラソニック（晃栄産業社製）；レゾナシーブ、ジャイロシフター（徳寿工作所社）；バイブラソニックシステム（ダルトン社製）；ソニクリーン（新東工業社製）；ターボスクリーナー（ターボ工業社製）；ミクロシフター（槙野産業社製）；円形振動篩い等が挙げられる。
【０２３０】
次に、本発明の特徴とするトナー粒子を得るための好ましい方法として、表面改質工程を用いたトナー粒子の製造方法について説明する。以下に、表面改質工程で使用される表面改質装置及び表面改質装置を利用したトナー粒子の製造方法について、図面を参照しながら具体的に説明する。
【０２３１】
尚、本発明において表面改質とは、トナー粒子の表面を平滑化することを意味する。
【０２３２】
図１は、本発明に使用する表面改質装置の一例を示し、図２は図１において高速回転する回転子の上面図の一例を示す。
【０２３３】
この表面改質装置は、図１に示すように、ケーシング３０と、ケーシング３０内に冷風を導入するための冷風導入口３５と、ケーシング３０内に被処理原料である原料トナー粒子を導入するための原料供給口３３と、ケーシング３０内にあって中心回転軸に取り付けられ、高速で回転する円盤状の回転体である分散ロータ３６と、分散ロータ３６の外周に
一定間隔を保持して配置されており、表面に多数の溝が設けられているライナ３４と、少なくとも分散ロータ３６及びライナ３４から供給される粉体から微粉を除去することにより表面改質された粉体を所定粒径に分級するための手段である分級ロータ３１と、分散ロータ３６及びライナ３４から分級ロータ３１に向けて粉体が供給され、また原料供給口３３から微粉砕品が供給される空間である第一の空間４１と分級ロータ３１により微粉を分級除去された粒子を分散ロータ３６へ導入するための第二の空間４２とを仕切る案内手段である円筒形のガイドリング３９と、表面改質時間を自在に調整可能となるように第一の空間４１に面して開閉可能に設置される排出弁３８と、排出弁３８から排出された処理後の粉体をケーシング３０の外に排出するための粉体排出口３７と、分級ロータ３１によって分けられた微粉を分級ロータ３１からケーシング３０の外へ排出するための微粉回収用排出口３２と、ケーシング３０内を冷却するための冷却水或いは不凍液を通水できるジャケット（図示しない）とから構成されている。分散ロータ３６の上面には、図１及び図２に示すように、角型のディスク４０或いは円筒型のピンを複数個有する。
【０２３４】
分散ロータ３６とライナ３４との間隙部分が表面改質ゾーンであり、分級ロータ３１及びロータ周辺部分が分級ゾーンである。尚、分級ロータ３１の設置方向は図１に示したように縦型でも構わないし、横型でも構わない。また、分級ロータ３１の個数は図１に示したように単体でも構わないし、複数でも構わない。
【０２３５】
以上のように構成してなる表面改質装置では、排出弁３８を閉とした状態で原料供給口３３から原料トナー粒子を投入すると、投入された原料トナー粒子は、まずブロワー（図示しない）により吸引され、分級ロータ３１で分級される。その際、分級された所定粒径以下の微粉は装置外へ連続的に排出除去され、所定粒径よりも大きい粗粉は遠心力によりガイドリング３９の内周（第二の空間４２）に沿いながら分散ロータ３６により発生する循環流にのり表面改質ゾーンへ導かれる。
【０２３６】
表面改質ゾーンに導かれた原料は、分散ロータ３６とライナ３４との間で機械式衝撃力を受け、表面改質処理される。表面改質された表面改質粒子は、機内を通過する冷風にのって、ガイドリング３９の外周（第一の空間４１）に沿いながら分級ゾーンに導かれ、分級ロータ３１により、再度微粉は機外へ排出され、粗粉は、循環流にのり、再度表面改質ゾーンに戻され、繰り返し表面改質作用を受ける。一定時間経過後、排出弁３８を開とし、排出口３７より表面改質粒子を回収する。
【０２３７】
本発明においては、トナー粒子の表面改質工程において、トナー粒子の表面改質と同時に微粉成分を除去できることを特徴とする。それにより、トナー粒子中に存在する超微粒子がトナー粒子の表面に固着することがなく、所望の平均円形度、平均面粗さ及び超微粒子量を有するトナー粒子を効果的に得ることができる。
【０２３８】
表面改質と同時に微粉を除去することができない場合、表面改質後のトナー粒子中の超微粒子量が多く存在してしまう上に、トナー粒子の表面改質工程において、機械的、熱的な影響により、適正な粒径を有するトナー粒子の表面に超微粒子成分が固着してしまう。その結果、トナー粒子の表面に、固着した微粉成分による突起が生成し、所望の平均円形度及び平均面粗さを有するトナー粒子が得られないことがある。
【０２３９】
尚、本発明において、「表面改質と同時に微粉成分を除去する」とは、トナー粒子の表面改質及び微粉除去を繰り返し行うことを意味し、それは前記のような単一装置内でそれぞれの工程を有する装置を用いても良く、また、表面改質と微粉除去を異なる装置によって行い、それぞれの工程を繰り返し行うことによっても良い。
【０２４０】
本発明者が検討した結果、表面改質装置における表面改質時間（＝サイクルタイム、原
料トナー粒子の供給が終了してから排出弁が開くまでの時間）としては、５秒以上１８０秒以下、更に好ましくは、１５秒以上１２０秒以下であることが好ましい。
【０２４１】
表面改質時間が５秒未満の場合、改質時間が短過ぎるため、表面改質されたトナー粒子が十分に得られない場合がある。また、改質時間が１８０秒を超えると、改質時間が長過ぎるため、表面改質時に発生する熱による機内融着の発生、及び処理能力の低下を招く場合がある。
【０２４２】
更に、本発明のトナー粒子を製造する方法においては、前記表面改質装置内に導入する冷風温度Ｔ１を５℃以下とすることが好ましい。前記表面改質装置内に導入する冷風温度Ｔ１を５℃以下、より好ましくは、０℃以下、更に好ましくは、−５℃以下とすることは、表面改質時に発生する熱による機内融着を防止する観点から効果的である。前記表面改質装置内に導入する冷風温度Ｔ１が５℃を超えると、表面改質時に発生する熱による機内融着を起こす場合がある。
【０２４３】
尚、前記表面改質装置内に導入する冷風は、装置内の結露防止という面から、除湿したものであることが好ましい。除湿装置としては公知のものが使用できる。給気露点温度としては、−１５℃以下が好ましく、更には−２０℃以下が好ましい。
【０２４４】
更に、本発明のトナー粒子を製造する方法においては、前記表面改質装置内は、機内冷却用のジャケットを具備しており、前記ジャケットに冷媒（好ましくは冷却水、更に好ましくはエチレングリコール等の不凍液）を通しながら表面改質処理することが好ましい。前記ジャケットによる機内冷却は、トナー粒子表面改質時における熱による機内融着を防止する観点から効果的である。
【０２４５】
尚、表面改質装置の前記ジャケット内に通す冷媒の温度は５℃以下とすることが好ましい。表面改質装置内の前記ジャケット内に通す冷媒の温度を５℃以下、より好ましくは、０℃以下、更に好ましくは、−５℃以下とすることは、表面改質時に発生する熱による機内融着を防止する観点から効果的である。前記ジャケット内に導入する冷媒の温度が５℃を超えると、表面改質時に発生する熱による機内融着を起こす場合がある。
【０２４６】
更に、本発明のトナー粒子を製造する方法においては、前記表面改質装置内の分級ロータ後方の温度Ｔ２を６０℃以下とすることが好ましい。前記表面改質装置内の分級ロータ後方の温度Ｔ２を６０℃以下、好ましくは５０℃以下とすることは、表面改質時に発生する熱による機内融着を防止する観点から効果的である。前記表面改質装置内の分級ロータ後方の温度Ｔ２が６０℃を超えると、表面改質ゾーンにおいては、それ以上の温度になっているため、表面改質時に発生する熱による機内融着を起こす場合がある。
【０２４７】
更に、本発明のトナー粒子を製造する方法においては、適切な表面改質を効率よく行う観点から、表面改質装置内の前記分散ロータとライナとの間の最小間隔が０．５ｍｍ〜１５．０ｍｍとすることが好ましく、更には、１．０ｍｍ〜１０．０ｍｍとすることが好ましい。また、前記分散ロータの回転周速は７５ｍ／ｓｅｃ〜２００ｍ／ｓｅｃとすることが好ましく、更には、８５ｍ／ｓｅｃ〜１８０ｍ／ｓｅｃとすることが好ましい。更に、表面改質装置内の前記分散ロータ上面に設置されている角型のディスク或いは円筒形のピンの上部と、前記円筒型のガイドリングの下部との間の最小間隔が２．０ｍｍ〜５０．０ｍｍとすることが好ましく、更には、５．０ｍｍ〜４５．０ｍｍとすることが好ましい。
【０２４８】
本発明において、前記表面改質装置内の分散ロータ及びライナの粉砕面は耐摩耗処理されていることがトナー粒子の生産性上好ましい。尚、耐摩耗処理方法は何ら限定されるものではない。また、前記表面改質装置内の分散ロータ及びライナの刃形状に関しても、何
ら限定されるものではない。
【０２４９】
本発明のトナー粒子を製造する方法としては、あらかじめ所望の粒径付近に微粒子化された原料トナー粒子を、気流式分級機を用いて微粉及び粗粉をある程度除去した上で、表面改質装置によってトナー粒子の表面改質及び超微粉成分の除去を行うことが好ましい。あらかじめ微粉を除去しておくことにより、表面改質装置内でのトナー粒子の分散が良好になる。
【０２５０】
特に、トナー粒子中の微粉成分は、比表面積が大きく、他の大きなトナー粒子と比較して相対的に帯電量が高いために他のトナー粒子からの分離がされにくく、分級ロータで適正に超微粉成分が分級されない場合があるが、あらかじめトナー粒子中の微粉成分を除去しておくことは、表面改質装置内で個々のトナー粒子を分散させやすくし、超微粉成分を分級ロータによって適正に分級し、所望の粒度分布を有するトナー粒子を得る観点から効果的である。
【０２５１】
気流式分級機によって微粉を除去されたトナー粒子は、コールターカウンター法を用いて測定される粒度分布において、４μｍ未満のトナー粒子の個数平均分布の累積値が１０％以上５０％未満、好ましくは１５％以上４５％未満、より好ましくは１５％以上４０％未満であることが好ましい。このような分級を予め行うことは、前記表面改質装置によって効果的に超微粉成分を除去する観点から効果的である。本発明で用いられる気流式分級機としては、エルボージェット（日鉄工業社製）等が挙げられる。
【０２５２】
さらに、前述したこれらの方法によって得られたトナー粒子に、必要に応じ所望の外添剤をヘンシェルミキサーの如き混合機により十分に混合し、本発明のトナーとすることができる。
【０２５３】
本発明によれば、以上説明したように、低温定着性及び耐オフセット性が両立されており、また、環境変化に対しても安定しており、ページ当たりのトナー消費量が少なく、カブリや画像弊害を高度に防止された画像を長期間に渡って提供できるトナーを得ることができる。
【実施例】
【０２５４】
以下、本発明の具体的実施例について説明するが、本発明は何らこれに限定されるものではない。なお実施例中の部数は質量部である。
まず、本実施例に用いられる結着樹脂について述べる。
【０２５５】
［結着樹脂の製造例］
（ポリエステル樹脂の製造例１）
・テレフタル酸  ：  ２５部
・無水トリメリット酸  ：  ３部
・式（Ａ）で表されるビスフェノール誘導体（Ｒ：プロピレン基、ｘ＋ｙの平均値：２．２）  ：  ７２部
これらに触媒としてジブチルスズオキサイド：０．５部を添加し、２２０℃で縮合重合して、低分子量ポリエステル樹脂Ｌ−１（Ｔｇ：５６℃、ＴＨＦ不溶分：０質量％、Ｍｎ：４，０００、Ｍｗ：７，６００、ピーク分子量（Ｍｐ）：９，１００、酸価：１６ｍｇＫＯＨ／ｇ、水酸基価：３８ｍｇＫＯＨ／ｇ）を得た。
【０２５６】
（ポリエステル樹脂の製造例２）
（１）テレフタル酸  ：  ２０部
（２）イソフタル酸  ：  ３部
（３）無水トリメリット酸  ：  ７部
（４）式（Ａ）で表されるビスフェノール誘導体（Ｒ：プロピレン基、ｘ＋ｙの平均値：２．２）  ：  ７２部
これらの原料物質に触媒としてジブチルスズオキサイド０．５質量部を添加し、２４０℃で縮合重合して、架橋ポリエステル樹脂Ｈ−１（Ｔｇ：５６℃、ピーク分子量（Ｍｐ）：８，６００、酸価：３３ｍｇＫＯＨ／ｇ、水酸基価：２５ｍｇＫＯＨ／ｇ）を得た。
【０２５７】
（ポリエステル樹脂の製造例３〜６）
原料物質の質量部数を表１に示す部数に変更した以外は、ポリエステル樹脂の製造例２と同様にして、架橋ポリエステル樹脂Ｈ−２〜５を得た。それぞれの樹脂のＴｇ、ピーク分子量（Ｍｐ）、酸価、水酸基価を表１に示す。
【０２５８】
【表１】
2006309048.tif 000024
【０２５９】
（結着樹脂１〜５の製造例）
表２に示すような比率で低分子量ポリエステル樹脂と架橋ポリエステル樹脂を秤量し、ヘンシェルミキサー（混合機、三井三池化工機社製）で予備混合し、ＫＲＣニーダーＳ１（混練機、栗本鉄工所社製）にて吐出される樹脂の温度が１５０℃になるような条件で溶融ブレンドを行い、結着樹脂を得た。得られた結着樹脂１〜５の処方を表２に、結着樹脂１〜５の酸価、及び水酸基価を表３に示す。
【０２６０】
【表２】
2006309048.tif 000025
【０２６１】
（ポリエステル樹脂の製造例７）
・式（Ａ）で表されるビスフェノール誘導体（Ｒ：プロピレン基）  ：  ３９部
・式（Ａ）で表されるビスフェノール誘導体（Ｒ：エチレン基）  ：  １８部
・テレフタル酸  ：  ２０部
・イソフタル酸  ：  １１部
・フマル酸  ：  ０．２部
・ドデセニル無水琥珀酸  ：  １２部
これらに触媒としてテトラブチルチタネート：０．１質量％を添加し、２３０℃で縮合重合して、ＴＨＦ不溶分を含まない低分子量不飽和ポリエステル樹脂Ｌ−２（Ｔｇ：５９℃、ピーク分子量：７，８００）を得た。
【０２６２】
（ポリエステル樹脂の製造例８）
・式（Ａ）で表されるビスフェノール誘導体（Ｒ：プロピレン基）  ：  ５３部
・式（Ａ）で表されるビスフェノール誘導体（Ｒ：エチレン基）  ：  １５部
・テレフタル酸  ：  １５部
・イソフタル酸  ：  １部
・フマル酸  ：  ０．１部
・ドデセニル無水琥珀酸  ：  １部
これらに触媒としてテトラブチルチタネート：０．１質量％を添加し、２３０℃で縮合重合して、ＴＨＦ不溶分を含まない低分子量不飽和ポリエステル樹脂Ｌ−３（Ｔｇ：５８℃、ピーク分子量：１０，１００）を得た。
【０２６３】
（結着樹脂の製造例６）
低分子量不飽和ポリエステル樹脂Ｌ−２：７５質量部をメチルエチルケトン：７５質量部に加熱溶解し、冷却後、スチレン：１９質量部、アクリル酸ブチル：６質量部、重合開始剤としてパーカドックス１２−ＸＬ２５（化薬アクゾ社製）：０．１２５質量部を混合した。モノマー混合ポリエステル溶液を、予め作製したポリビニルアルコール０．２質量％水溶液１５０質量部に攪拌しながら添加し、水中へ分散させて懸濁液とした。
【０２６４】
この懸濁液を窒素気流下で加熱し、メチルエチルケトンを蒸留しながら昇温した。フラスコ内温を８５℃に保ち、メチルエチルケトンを留去しながら２０時間重合を行った後、冷却した。得られた懸濁スラリーを脱水・乾燥してハイブリッド樹脂（ピーク分子量：７，７００、Ｔｇ：５９℃、酸価：１８ｍｇＫＯＨ／ｇ、水酸基価：３５ｍｇＫＯＨ／ｇ）を得た。これを結着樹脂６とした。
【０２６５】
（結着樹脂の製造例７）
低分子量不飽和ポリエステル樹脂Ｌ−２：７５質量部を低分子量不飽和ポリエステル樹脂Ｌ−３：５０質量部に変更する以外は結着樹脂の製造例６と同様にして、結着樹脂７（ピーク分子量：９，９００、Ｔｇ：５９℃、酸価：２ｍｇＫＯＨ／ｇ、水酸基価：５３ｍｇＫＯＨ／ｇ）を得た。
【０２６６】
（結着樹脂の製造例８）
表３に示すような酸価をもつスチレン・アクリル系樹脂（ピーク分子量：９，７００、Ｔｇ：５８℃を、結着樹脂８とした。
【０２６７】
【表３】
2006309048.tif 000026
【０２６８】
（ワックスの合成例Ａ）
原料物質としてフィッシャートロプシュワックス（数平均分子量（Ｍｎ）：７２１、平均炭素数：４９．４）１，０００ｇをガラス製の円筒反応器に入れ、窒素ガスを少量（３．５リットル／分）円筒反応器に吹き込みながら、１４０℃まで昇温した。ホウ酸／無水ホウ酸：１．４４（モル比）の混合触媒２６．１ｇ（０．４１モル）を円筒反応器に加えた後、空気（２０リットル／分）と窒素（１５リットル／分）を円筒反応器に吹き込みながら、１８０℃で２時間反応を行った。反応終了後、反応混合物に等量の温水（９５℃）を加え、反応混合物を加水分解後、静置して上層に分離した炭化水素系ワックスを分取し、分取した炭化水素系ワックスを水洗いしてワックスＡを得た。ワックスＡの水酸基価は６０ｍｇＫＯＨ／ｇ、エステル価は１２．５ｍｇＫＯＨ／ｇ、酸価は８ｍｇＫＯＨ／ｇ、融点は７５℃、Ｍｎは６１７であった。
【０２６９】
（ワックスの合成例Ｂ）
原料物質としてポリエチレンワックス（Ｍｎ：８５１）１，０００ｇを用い、合成条件を変えた以外は合成例Ａと同様にしてワックスＢ（Ｍｎ：７３４）を得た。ワックスＢの物性を表４に示す。
【０２７０】
（ワックスの合成例Ｃ）
原料物質としてパラフィンワックス（Ｍｎ：３９９）１，０００ｇを用い、合成条件を変えた以外は合成例Ａと同様にしてワックスＣ（Ｍｎ：３２５）を得た。ワックスＣの物性を表４に示す。
【０２７１】
（ワックスの合成例Ｄ〜Ｆ）
表４に示すような物性のワックスを、ワックスＤ〜Ｆとして使用した。
【０２７２】
【表４】
2006309048.tif 000027
【０２７３】
（実施例１）
・結着樹脂４  ：  １００部
・マグネタイト（平均粒径０．１８μｍ）  ：  １００部
・例示のモノアゾ鉄化合物（１）  ：  ２部
・ワックスＡ  ：  ４部
・ワックスＦ  ：  ２部
上記原材料をヘンシェルミキサーで予備混合した後、１３０℃、２００ｒｐｍに設定した二軸混練押し出し機（ＰＣＭ−３０：池貝鉄工所社製）によって混練した。得られた混練物を冷却しカッターミルで粗粉砕した後、ターボミル（粉砕機、ターボ工業社製）を用いて機械的に微粉砕し、コアンダ効果を利用した多分割分級機を用いて分級し、重量平均粒径６．４μｍ、平均円形度０.９３７の負帯電性の磁性トナー粒子を得た。このトナー
粒子１００質量部に負帯電性疎水性シリカ１．３質量部をヘンシェルミキサーで外添混合しトナー１を得た。このトナーの物性を表５に、このトナーで用いられている結着樹脂及びワックスに関する物性を表６にそれぞれ示す。
【０２７４】
（実施例２）
・結着樹脂１  ：  １００部
・マグネタイト（平均粒径０．１８μｍ）  ：  １００部
・例示のモノアゾ鉄化合物（１）  ：  ２部
・ワックスＡ  ：  ４部
・ワックスＦ  ：  ２部
上記原材料をヘンシェルミキサーで予備混合した後、１３０℃、２００ｒｐｍに設定した二軸混練押し出し機（ＰＣＭ−３０：池貝鉄工所社製）によって混練した。得られた混練物を冷却しカッターミルで粗粉砕した後、ターボミル（粉砕機、ターボ工業社製）を用いて機械的に微粉砕し、コアンダ効果を利用した多分割分級機を用いて分級した後、表面改質処理を施し、重量平均粒径６．４μｍ、平均円形度０.９４７の負帯電性の磁性トナ
ー粒子を得た。このトナー粒子１００質量部に負帯電性疎水性シリカ１．３質量部をヘンシェルミキサーで外添混合しトナー２を得た。このトナーの物性を表５に、このトナーで用いられている結着樹脂及びワックスに関する物性を表６にそれぞれ示す。
【０２７５】
なお、前記トナー粒子の製造における表面改質処理は、具体的には、図１に示されるような表面改質装置を用いた。その際、本実施例においては、分散ロータ上部に角型のディスクを１６個設置し、ガイドリングと分散ロータ上の角型ディスクとの間隔を６０ｍｍ、分散ロータとライナとの間隔を４ｍｍとした。また分散ロータの回転周速を１６０ｍ／ｓｅｃとし、ブロワ風量を２５ｍ3／ｍｉｎとした。また微粉砕品の投入量を１８０ｋｇと
し、サイクルタイムを７５ｓｅｃとした。またジャケットに通す冷媒の温度を−１５℃、冷風温度Ｔ１を−２０℃とした。更に、分級ロータの回転数を制御することにより、０．６μｍ以上３μｍ未満の粒子比率を所望の値とした。
【０２７６】
（実施例３）
・結着樹脂２  ：  １００部
・マグネタイト（平均粒径０．１８μｍ）  ：  １００部
・例示のモノアゾ鉄化合物（１）  ：  ２部
・ワックスＢ  ：  ４部
上記原材料をヘンシェルミキサーで予備混合した後、１３０℃、２００ｒｐｍに設定した二軸混練押し出し機（ＰＣＭ−３０：池貝鉄工所社製）によって混練した。得られた混練物を冷却しカッターミルで粗粉砕した後、ターボミル（粉砕機、ターボ工業社製）を用いて機械的に微粉砕し、コアンダ効果を利用した多分割分級機を用いて分級重量平均粒径６．４μｍの負帯電性の磁性トナー粒子を得た。このトナー粒子１００質量部に負帯電性疎水性シリカ１．３質量部をヘンシェルミキサーで外添混合しトナー３を得た。このトナーの物性を表５に、このトナーで用いられている結着樹脂及びワックスに関する物性を表６にそれぞれ示す。
【０２７７】
（実施例４）
結着樹脂１を結着樹脂３に変更し、ワックスＡをワックスＣに変更した以外は、実施例
２と同様にして、重量平均粒径６．４μｍ、平均円形度０.９４５のトナー４を得た。こ
のトナーの物性を表５に、このトナーで用いられている結着樹脂及びワックスに関する物性を表６にそれぞれ示す。
【０２７８】
（実施例５）
・結着樹脂５  ：  １００部
・マグネタイト（平均粒径０．１８μｍ）  ：  １００部
・例示のモノアゾ鉄化合物（１）  ：  ２部
・ワックスＣ  ：  ４部
上記原材料をヘンシェルミキサーで予備混合した後、１３０℃、２００ｒｐｍに設定した二軸混練押し出し機（ＰＣＭ−３０：池貝鉄工所社製）によって混練した。得られた混練物を冷却しカッターミルで粗粉砕した後、ターボミル（粉砕機、ターボ工業社製）を用いて機械的に微粉砕し、コアンダ効果を利用した多分割分級機を用いて分級し、重量平均粒径６．４μｍの負帯電性の磁性トナー粒子を得た。このトナー粒子１００質量部に負帯電性疎水性シリカ１．３質量部をヘンシェルミキサーで外添混合しトナー５を得た。このトナーの物性を表５に、このトナーで用いられている結着樹脂及びワックスに関する物性を表６にそれぞれ示す。
【０２７９】
（実施例６）
結着樹脂３を結着樹脂６に、ワックスＣをワックスＢに変更した以外は、実施例４と同様にして、トナー６を得た。このトナーの物性を表５に、このトナーで用いられている結着樹脂及びワックスに関する物性を表６にそれぞれ示す。
【０２８０】
（比較例１）
・結着樹脂４  ：  １００部
・マグネタイト（平均粒径０．１８μｍ）  ：  １００部
・例示のモノアゾ鉄化合物（１）  ：  ２部
・ワックスＣ  ：  ４部
上記原材料をヘンシェルミキサーで予備混合した後、１３０℃、２００ｒｐｍに設定した二軸混練押し出し機（ＰＣＭ−３０：池貝鉄工所社製）によって混練した。得られた混練物を冷却しカッターミルで粗粉砕した後、ジェット気流を用いた粉砕機で微粉砕し、コアンダ効果を利用した多分割分級機を用いて分級し、重量平均粒径６．４μｍ、平均円形度０.９１９の負帯電性の磁性トナー粒子を得た。このトナー粒子１００質量部に負帯電
性疎水性シリカ１．３質量部をヘンシェルミキサーで外添混合しトナー７を得た。このトナーの物性を表５に、このトナーで用いられている結着樹脂及びワックスに関する物性を表６にそれぞれ示す。
【０２８１】
（比較例２〜６）
使用する結着樹脂、ワックスの種類を表５に示すものに変更し、トナー８〜１２を得た。これらのトナーの物性を表５に、これらのトナーで用いられている結着樹脂及びワックスに関する物性を表６にそれぞれ示す。
【０２８２】
【表５】
2006309048.tif 000028
【０２８３】
【表６】
2006309048.tif 000029
【０２８４】
得られたトナー１〜１２について、下記評価を実施した。評価結果を表７に示す。
【０２８５】
（評価）
＜プリントアウト試験＞
高温高湿（３２．５℃、８０％ＲＨ）の環境下で、市販のレーザービームプリンターＬａｓｅｒＪｅｔ９０００（プロセススピード：２２５ｍｍ／ｓｅｃ；ＨＰ社製）を用い、上記レーザービームプリンター用のプロセスカートリッジに１，５００ｇの各トナーを充填し、このプロセスカートリッジを上記の環境に１日放置して湿度と温度にトナーをなじませた後、プリントアウト試験を行った。得られた画像を下記の項目について評価した。
【０２８６】
（１）画像濃度
高温高湿環境（３２．５℃、８０％ＲＨ）において、通常の複写機用普通紙（７５ｇ／ｍ２）に１０，０００枚／日で３日間プリントアウトし、初期、１０，０００枚目、２０，０００枚目と３０，０００枚終了時の画像濃度の数値を測定し、画像濃度が耐久試験中において維持されているかを評価した。なお、初期の画像濃度は概ね１．５〜１.６であ
った。画像をチェックする時以外は、５％印字率の格子パターンを２枚通紙後２秒間欠するモードで耐久を行った。尚、画像濃度は「マクベス反射濃度計」（マクベス社製）を用いて、原稿濃度が０．００の白地部分のプリントアウト画像に対する相対濃度を測定した。
【０２８７】
（２）定着性
定着性は、９０ｇ／ｍ２の坪量の複写機用普通紙を用いて、低温低湿環境下（１０℃、１５％ＲＨ）でＬＢＰを立ち上げ直後に得られた定着画像を、４．９ｋＰａの圧力をかけた状態で柔和な薄紙により摺擦し、摺擦前後での画像濃度の低下率（％）を求め、定着性を評価した。なお、トナーの載り量を５ｇ／ｍ２とした。評価基準を以下に示す。
Ａ：２％未満
Ｂ：２％以上４％未満
Ｃ：４％以上８％未満
Ｄ：８％以上１３％未満
Ｅ：１３％以上
【０２８８】
（３）耐オフセット性
耐オフセット性は、画像面積率約５％のサンプル画像を高温環境（３２．５℃）でＡ５サイズの紙で１，０００枚プリントアウトし、その後Ａ４サイズの紙を通紙し、その時の画像上の汚れの程度を目視て確認し、下記の基準により評価した。試験紙として複写機用普通紙（６４ｇ／ｍ２）を使用した。
Ａ：未発生
Ｂ：良く見るとわずかに発生している
Ｃ：オフセットはしているが見た目気にならない程度
Ｄ：明らかにオフセット発生
【０２８９】
（４）ブロッキング
トナー１０ｇをポリプロピレン等のカップに量り、表面を平らにならした後、薬包紙をしきその上に１０ｇの鉄粉キャリアをのせ、５０℃環境で５日間放置し、下記の基準によりトナーのブロッキング状態を評価した。
Ａ：カップを傾けるとトナーがさらさらと流れる。
Ｂ：カップを回していると、トナー表面が少しずつ崩れだし、さらさらの粉になる。
Ｃ：ブロッキング球が発生。先のとがったものでつつくと崩れる。
Ｄ：ブロッキング球が発生。つついても崩れにくい。
【０２９０】
（５）定着部材への磁性トナー付着に起因する画像黒ポチ評価
低温低湿環境下（温度１５℃、１０％ＲＨ）で３０，０００枚プリントアウトした後の加圧ローラー及び画像を目視で確認し、以下に示すように評価した。
Ａ：定着ローラーのトナー付着が見られず、黒ポチも見られない。
Ｂ：定着ローラーにトナー付着が見られるが、画像上には現れない。
Ｃ：画像上に１〜２点の黒ポチが見られる。
Ｄ：画像上に３点以上の黒ポチが見られる。
【０２９１】
（６）トナー消費量
常温常湿（２３℃、５０％ＲＨ）の環境下で、市販のレーザービームプリンターＬａｓｅｒＪｅｔ９０００（プロセススピード  ２２５ｍｍ／ｓｅｃ；ＨＰ社製）を用い、上記の環境に１日放置して湿度と温度にトナーをなじませた後、４％印字率のパターンで２０，０００枚耐久画出しした後のトナーの減った量を、画像１枚当たりに換算しトナー消費量とした。
【０２９２】
【表７】
2006309048.tif 000030
【図面の簡単な説明】
【０２９３】
【図１】本発明に用いられるトナー粒子を製造する際に用いられる表面改質装置の一例の構成を示す概略図である。
【図２】図１に示す表面改質装置の分散ロータ３６の上面図である。
【符号の説明】
【０２９４】
３０  ケーシング
３１  分級ロータ
３２  微粉回収用排出口
３３  原料供給口
３４  ライナ
３５  冷風導入口
３６  分散ロータ
３７  粉体排出口
３８  排出弁
３９  ガイドリング
４０  角型ディスク
４１  第一の空間
４２  第二の空間
【図１】
2006309048.tif 000031
【図２】
2006309048.tif 000032